(57)【特許請求の範囲】
【請求項１】
塗膜形成樹脂（Ａ）と、架橋剤（Ｂ）と、マグネシウム水酸化物（Ｃ）とを含み、
前記マグネシウム水酸化物（Ｃ）の吸油量は７０ｇ／１００ｇ以下であり、且つ、ＢＥＴ比表面積は４．０ｍ２／ｇ以下である、
防錆塗料組成物。
【請求項２】
前記マグネシウム水酸化物（Ｃ）は、純水１００ｇに対して、前記マグネシウム水酸化物（Ｃ）を１ｇ添加した水溶液における電導度が２５０μＳ／ｃｍ以下の化合物である、
請求項１に記載の防錆塗料組成物。
【請求項３】
前記マグネシウム水酸化物（Ｃ）は、純水１００ｇに対して、前記マグネシウム水酸化物（Ｃ）を１ｇ添加した水溶液におけるｐＨが、８以上１２以下であり、且つ、
平均粒子径が０．５μｍ以上２０μｍ以下である、請求項１又は２に記載の防錆塗料組成物。
【請求項４】
前記塗膜形成樹脂（Ａ）は、エポキシ樹脂、ポリエステル樹脂、アクリル樹脂、ウレタン樹脂及びこれらの変性物からなる群から選択される少なくとも１種を含む、請求項１から３のいずれか１項に記載の防錆塗料組成物。
【請求項５】
前記塗膜形成樹脂（Ａ）は、ウレタン樹脂及びこれらの変性物からなる群から選択される少なくとも１種を含み、
前記ウレタン樹脂は、−５０℃以上７０℃以下のガラス転移温度を有する、
請求項１から４のいずれか１項に記載の防錆塗料組成物。
【請求項６】
前記塗膜形成樹脂（Ａ）は、ウレタン樹脂及びこれらの変性物からなる群から選択される少なくとも１種を含み、
前記ウレタン樹脂は、エステル系ウレタン樹脂、エーテル系ウレタン樹脂及びカーボネート系ウレタン樹脂からなる群から選択される少なくとも１種を含む、
請求項１から５のいずれか１項に記載の防錆塗料組成物。
【請求項７】
前記塗膜形成樹脂（Ａ）は、１，０００以上４０，０００以下の数平均分子量を有する、請求項１から６のいずれか１項に記載の防錆塗料組成物。
【請求項８】
前記塗膜形成樹脂（Ａ）は、エステル系ウレタン樹脂、エポキシ樹脂、ポリエステル樹脂及びこれらの変性物からなる群から選択される少なくとも１種を含む、請求項１から７のいずれか１項に記載の防錆塗料組成物。
【請求項９】
前記エステル系ウレタン樹脂、前記エポキシ樹脂及び前記ポリエステル樹脂における少なくとも１つにおいて、固形分酸価が３０ｍｇＫＯＨ／ｇ以下である、請求項８に記載の防錆塗料組成物。
【請求項１０】
前記塗膜形成樹脂（Ａ）の固形分と、前記架橋剤（Ｂ）の固形分との合計１００質量部に対して、前記マグネシウム水酸化物（Ｃ）を、１質量部以上１５０質量部以下の範囲で含む、請求項１から９のいずれか１項に記載の防錆塗料組成物。
【請求項１１】
請求項１から１０のいずれか１項に記載の防錆塗料組成物を被塗物に塗装する塗装工程、及び
前記防錆塗料組成物を１５０℃以上２７０℃以下の温度で硬化させる工程、
を含む、防錆塗膜の製造方法。
【発明の詳細な説明】
【技術分野】
【０００１】
本発明は、防錆塗料組成物及び前記塗料組成物を用いる防錆塗膜の製造方法に関する。
【背景技術】
【０００２】
冷延鋼板、めっき鋼板を基材として塗装を施した塗装鋼板は、プレコートメタルとも呼ばれ、エアコンの室外機、給湯器の家電外装品、屋根、壁等の外装用建材等、種々の用途に用いられている。例えば、亜鉛めっき鋼板を含む塗装鋼板には、防錆性を向上させて発錆を防ぐために、通常、防錆塗料がその表面に塗装される。
【０００３】
従来、防錆塗料としてはクロム含有塗料を使用することが一般的であり、クロム含有塗膜を形成することにより、錆の発生を抑制することができる。しかしながら、クロムは環境への悪影響が懸念され、その使用が制限されつつある。
そこで、クロム化合物以外の防錆剤として、バナジウム化合物を含む塗料組成物が提案されている。
【０００４】
特開２００８−２２２８３４号公報（特許文献１）には、（Ａ）水酸基含有塗膜形成性樹脂、（Ｂ）架橋剤及び（Ｃ）防錆顔料混合物を含有する塗料組成物であって、該防錆顔料混合物（Ｃ）が、（１）五酸化バナジウム、バナジン酸カルシウム及びメタバナジン酸アンモニウムのうちの少なくとも１種のバナジウム化合物、（２）金属珪酸塩及び（３）リン酸系カルシウム塩、からなるものである、塗料組成物が開示されている。
【０００５】
特開２００９−２２７７４８号公報（特許文献２）には、（Ａ）特定のアクリル樹脂及び特定のポリエステル樹脂のうちの少なくとも１種の水酸基含有皮膜形成性樹脂、（Ｂ）ビスフェノール型エポキシ樹脂、（Ｃ）硬化剤、（Ｄ）２級又は３級のアミノ基を有するエポキシ樹脂、２級又は３級のアミノ基を有するアクリル樹脂及びレゾール型フェノール樹脂から選ばれる少なくとも１種の付着付与樹脂及び（Ｅ）防錆顔料を含有することを特徴とする防錆塗料組成物が開示されている。また、防錆顔料（Ｅ）が、（１）五酸化バナジウム、バナジン酸カルシウム及びメタバナジン酸アンモニウムのうちの少なくとも１種のバナジウム化合物、（２）金属珪酸塩及びシリカ微粒子のうちの少なくとも１種の珪素含有化合物及び（３）リン酸系金属塩を含有するものであることが開示されている。
【先行技術文献】
【特許文献】
【０００６】
【特許文献１】特開２００８−２２２８３４号公報
【特許文献２】特開２００９−２２７７４８号公報
【発明の概要】
【発明が解決しようとする課題】
【０００７】
また近年、様々な環境条件下における、塗装鋼板の耐久性が求められている。
例えば、「酸性雨」によって、塗装鋼板に腐食が生じる現象が認められている。「酸性雨」は、二酸化硫黄（ＳＯ２）、窒素酸化物（ＮＯｘ）等の酸性雨起因物質が、雨、雪、霧等に溶け込むことにより生じるものであり、通常より強い酸性を示す。また、酸性雨起因物質は、放出されてから酸性雨として降ってくるまでに、国境を越えて数百から数千ｋｍも運ばれることもあり、塗装鋼板の腐食被害が広範囲な地域に亘って、今後とも増加すると予想されている。
更に、酸性雨起因物質が結露及び湿気のある環境下で存在すると、酸性雨起因物質に含まれる硫化物及び／又は窒化物が湿気のある状態に曝され、これらの物質が塗装鋼板の腐食反応を進行させる場合がある。
【０００８】
しかしながら、特許文献１及び２に記載の塗料組成物で形成された塗膜では、防錆性が不十分である。例えば、屋外用途への適用に対して防錆性が十分でなく、特許文献１及び２の塗膜には改善の余地がある。その上、酸性環境条件における防錆性についても、改善の余地がある。
このように、酸性環境条件における防錆性を備え、その上、より長期に亘る防錆性を備える塗膜を形成し得る塗料組成物が要求されている。
【０００９】
また、屋外で使用する場合、被塗物や塗膜が高湿度環境下に曝されることもあり、優れた耐湿性を示す塗膜を形成し得る塗料組成物が要求されている。
【００１０】
本発明は、優れた耐湿性と、長期に亘り、特に酸性環境条件においても長期に亘り優れた防錆性とを示す塗膜を形成し得る防錆塗料組成物であって、更に、良好な貯蔵安定性を有する防錆塗料組成物を提供することを課題とする。なお、以下において、防錆塗料組成物を「塗料組成物」と記載することがある。
【課題を解決するための手段】
【００１１】
本開示は、以下の［１］〜［１１］を提供するものである。
［１］  塗膜形成樹脂（Ａ）と、架橋剤（Ｂ）と、マグネシウム水酸化物（Ｃ）とを含み、
前記マグネシウム水酸化物（Ｃ）の吸油量は７０ｇ／１００ｇ以下であり、且つ、ＢＥＴ比表面積は４．０ｍ２／ｇ以下である、
防錆塗料組成物。
［２］  前記マグネシウム水酸化物（Ｃ）は、純水１００ｇに対して、前記マグネシウム水酸化物（Ｃ）を１ｇ添加した水溶液における電導度が２５０μＳ／ｃｍ以下の化合物である、
［１］に記載の防錆塗料組成物。
［３］  前記マグネシウム水酸化物（Ｃ）は、純水１００ｇに対して、前記マグネシウム水酸化物（Ｃ）を１ｇ添加した水溶液におけるｐＨが、８以上１２以下であり、且つ、
平均粒子径が０．５μｍ以上２０μｍ以下である、［１］又は［２］に記載の防錆塗料組成物。
［４］  前記塗膜形成樹脂（Ａ）は、エポキシ樹脂、ポリエステル樹脂、アクリル樹脂、ウレタン樹脂及びこれらの変性物からなる群から選択される少なくとも１種を含む、［１］から［３］のいずれか１つに記載の防錆塗料組成物。
［５］  前記塗膜形成樹脂（Ａ）は、ウレタン樹脂及びこれらの変性物からなる群から選択される少なくとも１種を含み、
前記ウレタン樹脂は、−５０℃以上７０℃以下のガラス転移温度を有する、
［１］から［４］のいずれか１つに記載の防錆塗料組成物。
［６］  前記塗膜形成樹脂（Ａ）は、ウレタン樹脂及びこれらの変性物からなる群から選択される少なくとも１種を含み、
前記ウレタン樹脂は、エステル系ウレタン樹脂、エーテル系ウレタン樹脂及びカーボネート系ウレタン樹脂からなる群から選択される少なくとも１種を含む、
［１］から［５］のいずれか１つに記載の防錆塗料組成物。
［７］  前記塗膜形成樹脂（Ａ）は、１，０００以上４０，０００以下の数平均分子量を有する、［１］から［６］のいずれか１つに記載の防錆塗料組成物。
［８］  前記塗膜形成樹脂（Ａ）は、エステル系ウレタン樹脂、エポキシ樹脂、ポリエステル樹脂及びこれらの変性物からなる群から選択される少なくとも１種を含む、［１］から［７］のいずれか１つに記載の防錆塗料組成物。
［９］  前記エステル系ウレタン樹脂、前記エポキシ樹脂及び前記ポリエステル樹脂における少なくとも１つにおいて、固形分酸価が３０ｍｇＫＯＨ／ｇ以下である、［８］に記載の防錆塗料組成物。
［１０］  前記塗膜形成樹脂（Ａ）の固形分と、前記架橋剤（Ｂ）の固形分との合計１００質量部に対して、前記マグネシウム水酸化物（Ｃ）を、１質量部以上１５０質量部以下の範囲で含む、［１］から［９］のいずれか１つに記載の防錆塗料組成物。
［１１］  ［１］から［１０］のいずれか１つに記載の防錆塗料組成物を被塗物に塗装する塗装工程、及び
前記防錆塗料組成物を１５０℃以上２７０℃以下の温度で硬化させる工程、
を含む、防錆塗膜の製造方法。
【発明の効果】
【００１２】
本発明によると、優れた耐湿性と、長期に亘り、特に酸性環境条件においても長期に亘り優れた防錆性とを示す塗膜を形成し得る防錆塗料組成物であって、更に、良好な貯蔵安定性を有する防錆塗料組成物が提供される。
【図面の簡単な説明】
【００１３】
【図１Ａ】耐食性試験に用いた塗装鋼板試験片断面の概略を示す模式図である。
【図１Ｂ】耐食性試験に用いた塗装鋼板試験片に設けられたクロスカット部及び４Ｔ折り曲げ加工部を示す模式図である。
【発明を実施するための形態】
【００１４】
本発明に至った経緯を説明する。
塗膜に防錆性を付与するために、クロム系化合物が使用されている。例えば、クロム系化合物を含む塗料組成物を用いると、被塗物における錆の発生を良好に抑制することができる。その一方で、防錆塗料組成物の技術分野においても、人体や環境負荷への低減が求められており、今後、防錆塗料組成物におけるクロム系化合物の配合量を削減する又は使用しないことが必須になるものと考えられる。
【００１５】
例えば、クロム系化合物を削減することを目的として、バナジン酸金属塩等のバナジウム化合物が使用されている。バナジウム化合物を含む防錆塗料組成物の防錆性を向上させるための手段として、塗料組成物に含まれるバナジウム化合物の量を、増加させることが有効とされている。
【００１６】
しかし、バナジウム化合物、特に、バナジン酸塩は水溶性が高いため、塗料組成物がバナジウム化合物を多量に含むと、塗膜が吸湿しやすくなる。その結果、塗膜の耐湿性が低下して、特に酸性環境下において塗膜にフクレが生じ得るという問題があった。このような塗膜のフクレは、防錆性低下の原因や、塗膜の耐湿性低下の原因となり得る。したがって、塗料組成物がバナジウム化合物を多量に含む場合には、耐湿性と長期間の防錆性とを備える塗膜を形成することは困難になり得る。
【００１７】
一方で、従来行われてきた防錆性に関する評価では、試験時間が短く、更に成形部（被塗物の平面）のみが評価部位として判断されてきた。
しかしながら、近年においては、様々な形状の被塗物が製造されている。このような様々な形状を有し得る被塗物において、例えば、加工部、端面、クロスカット部等においては、塗膜による保護効果が十分ではないことがあり、これらの箇所から、被塗物の腐食が発生するおそれがある。
このため、例えば、加工部分、端面、クロスカット部においても、長期に亘り優れた防錆性を示し、その上、超長期に亘る防錆性を示す塗料組成物が要求されている。
【００１８】
そこで、本発明者等は鋭意検討し、本発明を完成させた。
本開示の防錆塗料組成物は、塗膜形成樹脂（Ａ）と、架橋剤（Ｂ）と、マグネシウム水酸化物（Ｃ）とを含み、
前記マグネシウム水酸化物（Ｃ）の吸油量は７０ｇ／１００ｇ以下であり、且つ、ＢＥＴ比表面積は４．０ｍ２／ｇ以下である。
【００１９】
本開示の防錆塗料組成物を用いると、優れた耐湿性を示し、且つ、長期に亘り優れた防錆性を示す塗膜を形成できる。特に、酸性環境条件においても、長期に亘り優れた防錆性を示す塗膜を形成できる。このため、本開示の防錆塗料組成物を用いると、例えば、「酸性雨」等に起因して生じ得る錆の発生も抑制できる。また、本開示の防錆塗料組成物は、良好な貯蔵安定性を有する。なお、以下において、本開示の塗料組成物より形成された塗膜のことを、本発明の塗膜と称することがある。
【００２０】
本発明の塗膜が、上記のような防錆性を有する理由は、以下のように考えられる。
被塗物（例えば、鋼板）に対する腐食を抑制するために、塗膜には、被塗物の腐食が生じる部分に対し、腐食を抑制する因子（腐食抑制因子）を継続的に供給することが求められる。本発明では、マグネシウム水酸化物（Ｃ）に由来する因子が、腐食抑制因子として機能する。マグネシウム水酸化物（Ｃ）は、比較的小さなＢＥＴ比表面積を有するため、その表面における反応が生じにくい。その結果、本開示の塗料組成物を用いると、塗膜からマグネシウム水酸化物（Ｃ）は溶出しにくく、塗膜中にマグネシウム水酸化物（Ｃ）が長期間に亘って存在し得る。その結果、本開示の塗料組成物を用いると、塗膜から被塗物に長期間に亘って腐食抑制因子を供給し得ると考えられる。更に、マグネシウム水酸化物（Ｃ）が上記のような吸油量を有することによっても、塗膜から被塗物に対して腐食抑制因子を長期に亘り安定に供給できると考えられる。このように、本開示の塗料組成物を用いると長期間に亘って被塗物の腐食の防止に寄与し得る。更に、上記のようなＢＥＴ比表面積と吸油量とを有することにより、酸性環境下においてもマグネシウム水酸化物（Ｃ）の溶出量が著しく大きくなることを抑制でき、その結果、酸性条件下においても長期間腐食の抑制が可能となると考えられる。また、本開示の塗料組成物は、マグネシウム水酸化物（Ｃ）を含むことにより、平面状の被塗物表面だけでなく、加工部分、端面、クロスカット部においても、長期に亘り被塗物に対し優れた防錆性を示し、様々な形状を有し得る被塗物において防錆性を示し得る。
【００２１】
また、本発明の塗膜は、良好な耐湿性、耐水性を有し、塗膜においてフクレは生じにくい。その結果、本発明の塗膜は、酸性環境下において使用した場合であっても良好な腐食性を有する。本発明の塗膜は、例えば、屋外での使用する場合等、被塗物が高温、高湿度環境下に曝される態様においても、優れた耐湿性を示すことができる。特定の理論に限定して解釈すべきではないが、上記のような効果が得られる理由は以下のように考えられる。塗膜に湿気や水分が含まれる場合、酸性雨起因物質がこの湿気や水分に吸収され、その結果、被塗物の腐食が進行しやすくなると考えられる。しかしながら、マグネシウム水酸化物（Ｃ）は、上記のようなＢＥＴ比表面積及び吸油量を有することにより水との反応性が低く、その結果、本発明の塗膜は良好な耐湿性、耐水性を有すると考えられる。耐湿性、耐水性が良好であることにより、本発明の塗膜では、酸性雨起因物質の塗膜中への吸収を抑制し得、被塗物の腐食を抑制し得ると考えられる。また、耐湿性、耐水性が良好であることにより、本発明の塗膜においてフクレも生じにくく、フクレに起因する防錆性の低下も抑制し得る。また、マグネシウム水酸化物（Ｃ）は、塗料組成物中における分散性がよく、その結果、塗料組成物の貯蔵安定性の向上にも寄与し得る。
【００２２】
［マグネシウム水酸化物（Ｃ）］
マグネシウム水酸化物（Ｃ）の吸油量は７０ｇ／１００ｇ以下であり、且つ、ＢＥＴ比表面積は４．０ｍ２／ｇ以下である。
【００２３】
特定の理論に限定して解釈すべきではないが、マグネシウム水酸化物（Ｃ）の吸油量が上記範囲内であることにより、被塗物の腐食が発生し得る部分に対して、腐食抑制因子を継続的に安定に供給でき、良好な耐食性を有する塗膜を形成できると考えられる。なお、本開示において吸油量は、ＪＩＳ  Ｋ  ５１０１の規定に準拠して測定することができる。
【００２４】
上記マグネシウム水酸化物（Ｃ）の吸油量は、例えば、６５ｇ／１００ｇ以下であってもよい。
【００２５】
一実施態様において、マグネシウム水酸化物（Ｃ）の吸油量は、２０ｇ／１００ｇ以上であり、例えば、２５ｇ／１００ｇ以上であってよい。
【００２６】
一実施態様において、マグネシウム水酸化物（Ｃ）の吸油量は、２０ｇ／１００ｇ以上７０ｇ／１００ｇ以下であり、例えば、２５ｇ／１００ｇ以上６５ｇ／１００ｇ以下である。
【００２７】
本開示において、マグネシウム水酸化物（Ｃ）の吸油量は、上記範囲内で適宜組み合わせることができる。
【００２８】
上記マグネシウム水酸化物（Ｃ）のＢＥＴ比表面積は、好ましくは３．５ｍ２／ｇ以下であり、より好ましくは３．０ｍ２／ｇ以下である。
このようなＢＥＴ比表面積を有することにより、本開示の塗料組成物は、更に長期に亘り優れた防錆性を有する塗膜を形成できる。より詳細には、本開示の塗料組成物は、防錆性を長期間示す塗膜を形成することができ、また、酸性環境下での腐食を長時間抑制又は大きく低減できる塗膜を形成することができる。
本開示において、ＢＥＴ比表面積は、例えば、自動比表面積測定装置ジェミニＶＩＩ２３９００（島津製作所社製）等を用いて測定することができる。
【００２９】
一実施態様において、マグネシウム水酸化物（Ｃ）のＢＥＴ比表面積は、０．１ｍ２／ｇ以上であり、例えば、０．２ｍ２／ｇ以上であり、０．３ｍ２／ｇ以上であってよい。
【００３０】
一実施態様において、マグネシウム水酸化物（Ｃ）のＢＥＴ比表面積は、０．１ｍ２／ｇ以上２．０ｍ２／ｇ以下であり、例えば、０．３ｍ２／ｇ以上１．５ｍ２／ｇ以下である。
【００３１】
本開示において、マグネシウム水酸化物（Ｃ）のＢＥＴ比表面積は、上記範囲内で適宜組み合わせることができる。
【００３２】
一実施態様において、マグネシウム水酸化物（Ｃ）は、人工酸性海水溶液１００ｇに対して、マグネシウム水酸化物（Ｃ）を１ｇ添加した水溶液におけるマグネシウム金属イオン濃度が７０ｐｐｍ以下である。
特定の理論に限定して解釈すべきではないが、このような条件を満たすマグネシウム水酸化物（Ｃ）を含むことにより、本開示の塗料組成物は、被塗物（例えば鋼板）に対し腐食抑制因子を供給でき、被塗物の腐食の抑制を可能とする。また、塗膜の耐湿性が低下することを抑制又は大きく低減でき、その上、塗膜にフクレが生じることも抑制又は大きく低減できる。例えば、上記の条件を満たすことで、高温高湿環境下において、塗膜のフクレを抑制でき、塗膜と被塗物との剥離を長期間抑制できる。更に、加工部、端面、クロスカット部における塗膜のフクレも抑制又は大きく低減できる。
なお本開示において、高温環境下で防錆性を示すこととは、大気温度が高温である条件（例えば、４０℃以上）の温度、及び８０℃程度の高温であっても、良好に防錆性を示すことを意味する。
【００３３】
一実施態様において、マグネシウム水酸化物（Ｃ）は、人工酸性海水溶液１００ｇに対して、マグネシウム水酸化物（Ｃ）を１ｇ添加した水溶液におけるマグネシウム金属イオン濃度が、６９ｐｐｍ以下であり、例えば、６６ｐｐｍ以下であり、６５ｐｐｍ以下であり得るマグネシウム水酸化物を含む。
【００３４】
一実施態様において、マグネシウム水酸化物（Ｃ）は、人工酸性海水溶液１００ｇに対して、本開示に係るマグネシウム水酸化物（Ｃ）を１ｇ添加した水溶液におけるマグネシウム金属イオン濃度は、１０ｐｐｍ以上、例えば、２０ｐｐｍ以上である。
【００３５】
本開示において、人工酸性海水溶液１００ｇに対して、マグネシウム水酸化物（Ｃ）を１ｇ添加した水溶液におけるマグネシウム金属イオン濃度の測定は、ＪＩＳ  Ｇ  ０５９４：２０１９サイクル腐食試験方法に基づき測定できる。例えば、ＪＩＳ  Ｇ  ０５９４：２０１９サイクル腐食試験方法にて定められたＢ法に用いる酸性塩水溶液に基づく水溶液を、人工酸性海水溶液として使用できる。
【００３６】
一の態様において、マグネシウム金属イオンの測定は、例えば以下のように行うことができる。
ＪＩＳ  Ｇ  ０５９４：２０１９の４．１．１項に定められた硝酸と硫酸の混合液を用い、ｐＨ＝２．５に調整し、人工酸性海水を調製する。例えば、試薬として、マリンアートシリーズ（富田製薬社製）等を用いることができる。
次に、容器内に人工酸性海水１００ｇ及びマグネシウム水酸化物（Ｃ）１ｇを添加し、スターラーチップを投入して、室温（２３℃）下で４時間かくはんする。
その後、室温で２４時間放置後、上澄み液をシリンジフィルターの付いたシリンジで採取し、例えば、ＩＣＰ発光分析装置（ＩＣＰＳ−７５１０、島津製作所社製）等を用いて、元素濃度を測定することにより、マグネシウム金属イオン濃度の測定を行うことができる。
具体的には、上記の上澄み液に含まれる元素濃度（マグネシウム金属イオン濃度）からブランクを引いて得た値を、人工酸性海水溶液１００ｇに対して、マグネシウム水酸化物（Ｃ）を１ｇ添加した水溶液におけるマグネシウム金属イオン濃度とすることができる。ここで、ブランクとしては、人工酸性海水について、上澄み液と同様に元素濃度（マグネシウム金属イオン濃度）を測定した値を用いる。
【００３７】
一実施態様において、マグネシウム水酸化物（Ｃ）は、純水１００ｇに対して、マグネシウム水酸化物（Ｃ）を１ｇ添加した水溶液における電導度が２５０μＳ／ｃｍ以下の化合物であり、例えば、２１０μＳ／ｃｍ以下の化合物である。また、マグネシウム水酸化物（Ｃ）は、電導度が２０５μＳ／ｃｍ以下の化合物でよく、例えば、電導度が２０１μＳ／ｃｍ未満の化合物でもよい。
【００３８】
一実施態様において、マグネシウム水酸化物（Ｃ）は、純水１００ｇに対して、マグネシウム水酸化物（Ｃ）を１ｇ添加した水溶液における電導度が１０μＳ／ｃｍ以上の化合物でよく、例えば、２０μＳ／ｃｍ以上の化合物であり、５０μＳ／ｃｍ以上の化合物でもよい。
【００３９】
別の実施態様において、マグネシウム水酸化物（Ｃ）は、純水１００ｇに対して、マグネシウム水酸化物（Ｃ）を１ｇ添加した水溶液における電導度が２５０μＳ／ｃｍ以下の化合物である。例えば、マグネシウム水酸化物（Ｃ）は、例えば、２１０μＳ／ｃｍ以下の化合物であり、電導度が２０５μＳ／ｃｍ以下の化合物であってよく、電導度が２０１μＳ／ｃｍ未満の化合物である。これら条件を満たすことにより、更に効果的に、長時間、枯渇せずに鋼板に対し、マグネシウム水酸化物（Ｃ）からの腐食抑制因子がより安定して供給され、腐食の抑制が可能となる。また、塗膜の耐湿性が低下することを抑制又は大きく低減でき、その上、塗膜にフクレが生じることも、抑制又は大きく低減できる。更に、本開示の防錆塗料組成物であれば、加工部、端面、クロスカット部におけるフクレも抑制又は大きく低減できる。
【００４０】
一実施態様において、マグネシウム水酸化物（Ｃ）は、純水１００ｇに対して、マグネシウム水酸化物（Ｃ）を１ｇ添加した水溶液における電導度が１０μＳ／ｃｍ以上の化合物であってよく、例えば、２０μＳ／ｃｍ以上の化合物であり、５０μＳ／ｃｍ以上の化合物であってよい。
【００４１】
本開示において、上記電導度は、以下のように測定することができる。イオン交換水１００ｇ及びマグネシウム水酸化物（Ｃ）１ｇを混合し、スターラーチップを投入して、室温（２３℃）下で４時間かくはんする。その後、例えば、電気電導度計（ＣＭ−４２Ｘ、東亜ディーケーケー社製）等を用いて、電導度を測定することができる。
【００４２】
一実施態様において、マグネシウム水酸化物（Ｃ）は、純水１００ｇに対して、マグネシウム水酸化物（Ｃ）を１ｇ添加した水溶液における電導度が２５０μＳ／ｃｍ以下の化合物である。
マグネシウム水酸化物（Ｃ）が、上記のようなマグネシウム金属イオン濃度及び電導度を有することにより、酸性環境下での腐食を更に長時間抑制することができる。また、酸性環境下での腐食の抑制に加えて、高温高湿環境下における、塗膜のフクレ、剥離を長期間、安定して抑制することが可能である。本開示において、このようなマグネシウム金属イオン濃度と電導度の組み合わせは、本開示に記載の範囲内で、適宜選択できる。
【００４３】
一実施態様において、マグネシウム水酸化物（Ｃ）は、純水１００ｇに対して、マグネシウム水酸化物（Ｃ）を１ｇ添加した水溶液におけるｐＨが８以上１３以下の化合物であり、例えば、９以上１３以下であり、１０以上１３以下であってよい。別の実施態様においては、上記ｐＨは８以上１２以下である。このような条件を満たすことにより、被塗物の腐食速度の増加をより効果的に抑制でき、良好な耐食性を有する塗膜を形成できる。
本開示において、上記ｐＨ値は、既知の方法により測定できる。例えば、イオン交換水１００ｇ及びマグネシウム水酸化物（Ｃ）１ｇを混合し、スターラーチップを投入して、室温（２３℃）下で４時間かくはんする。その後、例えば、ｐＨメーター（卓上ｐＨメーターＦ−７４、堀場製作所社製）等を用いて、ｐＨを測定することができる。
【００４４】
一実施態様において、マグネシウム水酸化物（Ｃ）の平均粒子径は、０．５μｍ以上２０μｍ以下であり、例えば、１μｍ以上１５μｍ以下であり、１μｍ以上１０μｍ以下である。平均粒子径が小さすぎると、マグネシウム水酸化物（Ｃ）の表面において反応点が増え、被塗物の腐食を充分に抑制できないことがあり、平均粒子径が大きすぎると、塗膜に欠陥が生じ得る。
本開示において、平均粒子径は、例えば、レーザー回折式粒子径分布測定装置ＳＡＬＤ−２３００（島津製作所社製）等を用いて測定することができる。
【００４５】
一実施態様において、マグネシウム水酸化物（Ｃ）は、塗膜形成樹脂（Ａ）の固形分と、架橋剤（Ｂ）の固形分との合計１００質量部に対して、１質量部以上１５０質量部以下、例えば、１０質量部以上１４０質量部以下含まれ得る。マグネシウム水酸化物（Ｃ）を上記の範囲含むことにより、本開示の塗料組成物は、長期に亘り優れた防錆性を示し、更に、優れた耐湿性を示す塗膜を形成できる。
【００４６】
マグネシウム水酸化物（Ｃ）は、本開示に係る塗料組成物において、防錆顔料としての機能を発揮し得る。一実施態様において、マグネシウム水酸化物（Ｃ）は防錆顔料である。
【００４７】
一実施態様において、本開示の塗料組成物は、マグネシウム水酸化物（Ｃ）の有する効果を損なわない範囲で、他の金属化合物を含むことができる。
【００４８】
［塗膜形成樹脂（Ａ）］
本開示の防錆塗料組成物における塗膜形成樹脂（Ａ）は、架橋剤（Ｂ）と反応しうる官能基を有し、かつ、塗膜形成能を有する樹脂である限り特に制限されない。
【００４９】
塗膜形成樹脂（Ａ）としては、例えば、エポキシ樹脂及びその変性物（アクリル変性エポキシ樹脂等）；ポリエステル樹脂及びその変性物（ウレタン変性ポリエステル樹脂、エポキシ変性ポリエステル樹脂、シリコーン変性ポリエステル樹脂等）；アクリル樹脂及びその変性物（シリコーン変性アクリル樹脂等）；ウレタン樹脂及びその変性物（エステル系ウレタン樹脂、エーテル系ウレタン樹脂、カーボネート系ウレタン樹脂、エポキシ系ウレタン樹脂等）；フェノール樹脂及びその変性物（アクリル変性フェノール樹脂、エポキシ変性フェノール樹脂等）；フェノキシ樹脂；アルキド樹脂及びその変性物（ウレタン変性アルキド樹脂、アクリル変性アルキド樹脂等）；フッ素樹脂等の樹脂を挙げることができる。これらの樹脂は１種のみを単独で用いてもよく、２種以上を併用してもよい。
【００５０】
一実施態様において、塗膜形成樹脂（Ａ）は、エポキシ樹脂、ポリエステル樹脂、アクリル樹脂、ウレタン樹脂及びこれらの変性物からなる群から選択される少なくとも１種を含む。
【００５１】
一実施態様において、塗膜形成樹脂（Ａ）は、エステル系ウレタン樹脂、エポキシ樹脂、ポリエステル樹脂及びこれらの変性物からなる群から選択される少なくとも１種を含む。
【００５２】
一実施態様において、塗膜形成樹脂（Ａ）は、得られる塗膜の折り曲げ加工性や得られる塗膜の耐湿性、耐食性及び耐候性のバランスの観点から、エポキシ樹脂、ポリエステル樹脂、ウレタン樹脂又はこれらの変性物からなる群から選択される少なくとも１種を含む。
【００５３】
一実施態様において、塗膜形成樹脂（Ａ）は、ウレタン樹脂及びこれらの変性物からなる群から選択される少なくとも１種を含む。
【００５４】
塗膜形成樹脂（Ａ）は、１，０００以上４０，０００以下の数平均分子量を有することができる。数平均分子量がこのような範囲内であることにより、本開示の塗料組成物は、優れた耐食性を示す塗膜を形成でき、更に、被塗物、上塗り塗料組成物（上塗り塗料）に対する密着性に優れた塗膜を形成できる。
【００５５】
（エポキシ樹脂）
エポキシ樹脂、例えば、その変性物である、水酸基含有エポキシ樹脂の数平均分子量（Ｍｎ）は、１，４００以上２０，０００以下であることが好ましく、２，０００以上１０，０００以下であることがより好ましく、２，０００以上４，０００以下であることが特に好ましい。なお、本開示において、特に言及のない限り、単にエポキシ樹脂と記載する場合、エポキシ樹脂及びエポキシ樹脂の変性物からなる群から選択される少なくとも１種を含むことを意味する。
本開示において、数平均分子量（Ｍｎ）とは、ゲルパーミエーションクロマトグラフィ（ＧＰＣ）によるポリスチレン換算した値である。
上記数平均分子量を有することにより、エポキシ樹脂と後述する架橋剤（Ｂ）との架橋反応が十分に進行し、高い耐湿性を有し、優れた耐食性を有する塗膜を形成できる。特定の理論に限定して解釈すべきではないが、上記数平均分子量を有することにより、塗膜に含まれるマグネシウム水酸化物（Ｃ）の溶出は適切となり、酸性環境下においても耐食性の良好な塗膜が形成できる。また、塗膜の架橋密度が高くなりすぎることを抑制でき、十分な伸び率を有する塗膜を形成でき、例えば、十分な折り曲げ加工性を有する塗膜を形成できる。更に、本開示の防錆塗料組成物は適切な粘度を有し、塗料製造性及び塗装作業性等の取り扱い性が良好となる。
【００５６】
エポキシ樹脂のガラス転移温度（Ｔｇ）は、１２０℃以下であってよく、１１５℃以下であってもよい。例えば、エポキシ樹脂のガラス転移温度（Ｔｇ）は、１１０℃以下であってもよい。一実施態様において、エポキシ樹脂のガラス転移温度（Ｔｇ）は、５０℃以上であり、５５℃以上であってよい。例えば、エポキシ樹脂のガラス転移温度（Ｔｇ）は、５０℃以上１２０℃以下の範囲であることができる。
なお、本開示において、ガラス転移温度（Ｔｇ）は、例えば、熱分析装置ＴＭＡ７１００（日立ハイテクサイエンス社製）等を用いて測定することができる。
エポキシ樹脂のガラス転移温度（Ｔｇ）が上記範囲内であることにより、塗膜の透湿性が過度に高くなることなく、耐湿性が十分となり、耐食性も良好となる。
【００５７】
エポキシ樹脂（その変性物を含む）の酸価は、０ｍｇＫＯＨ／ｇ以上３０ｍｇＫＯＨ／ｇ以下であることができる。
なお、本開示において、酸価は固形分酸価を意味し、ＪＩＳ  Ｋ  ００７０の規定に準拠して測定することができる。
【００５８】
エポキシ樹脂は、水酸基含有エポキシ樹脂（水酸基含有エポキシ樹脂変性物を含む）であってよい。
【００５９】
エポキシ樹脂として、エピクロルヒドリンとビスフェノールとを必要に応じてアルカリ触媒等の触媒存在下で高分子量まで縮合させてなる樹脂；ビスフェノールＡ型、ビスフェノールＦ型等のビスフェノール型エポキシ樹脂；及びノボラック型エポキシ樹脂等を挙げることができる。
【００６０】
エポキシ樹脂の変性物としては、例えば、アクリル変性エポキシ樹脂、ウレタン変性エポキシ樹脂、アミン変性エポキシ樹脂等の変性エポキシ樹脂を挙げることができる。例えば、アクリル変性エポキシ樹脂を例に挙げると、これは、上記ビスフェノール型エポキシ樹脂又は上記ノボラック型エポキシ樹脂に、アクリル酸又はメタクリル酸等を含む重合性不飽和モノマー成分を反応させて調製することができる。
【００６１】
また、ウレタン変性エポキシ樹脂を例に挙げると、これは、上記ビスフェノール型エポキシ樹脂又は上記ノボラック型エポキシ樹脂にポリイソシアネート化合物を反応させて調製することができる。
【００６２】
エポキシ樹脂として、例えば、三菱ケミカル社製のｊＥＲ１００４、ｊＥＲ１００７、１２５５ＨＸ３０（ビスフェノールＡ骨格）、ＹＸ８１００ＢＨ３０等を挙げることができる。
【００６３】
（ポリエステル樹脂）
ポリエステル樹脂、例えば、その変性物である、水酸基含有ポリエステル樹脂の数平均分子量（Ｍｎ）は、１，４００〜４０，０００であることが好ましく、２，０００〜４０，０００であることがより好ましく、２，０００〜３０，０００であることが特に好ましい。
なお、本開示において、特に言及のない限り、単にポリエステル樹脂と記載する場合、ポリエステル樹脂及びポリエステル樹脂の変性物からなる群から選択される少なくとも１種を含むことを意味する。
上記数平均分子量を有することにより、ポリエステル樹脂と架橋剤（Ｂ）との架橋反応が十分に進行し、高い耐湿性を有する塗膜を形成できる。更に、優れた耐食性を確保できる。例えば、特定の理論に限定して解釈すべきではないが、上記数平均分子量を有することにより、塗膜中に含まれるマグネシウム水酸化物（Ｃ）の溶出が適切となり、酸性環境条件下においても、耐食性の良好な塗膜を形成できる。また、塗膜の架橋密度が高くなりすぎることを抑制でき、十分な伸び率を有する塗膜を形成でき、例えば、十分な折り曲げ加工性を有する塗膜を形成できる。更に、本開示の防錆塗料組成物は適切な粘度を有し、塗料製造性及び塗装作業性等の取り扱い性が良好となる。
【００６４】
ポリエステル樹脂のガラス転移温度（Ｔｇ）は、−３５℃以上１１０℃以下であることが好ましく、例えば、−３０℃以上８０℃以下であり、−３０℃以上６０℃以下であることができる。
ポリエステル樹脂のガラス転移温度（Ｔｇ）が上記範囲内であることにより、塗膜の透湿性が過度に高くなることなく、塗膜の耐湿性が十分となり、耐食性も良好となる。
【００６５】
ポリエステル樹脂（その変性物を含む）の酸価は、例えば、３０ｍｇＫＯＨ／ｇ以下であり、具体的には、０．１ｍｇＫＯＨ／ｇ以上３０ｍｇＫＯＨ／ｇ以下であり、０．１ｍｇＫＯＨ／ｇ以上３０ｍｇＫＯＨ／ｇ以下であってよく、０．３ｍｇＫＯＨ／ｇ以上３０ｍｇＫＯＨ／ｇ以下であってよい。
酸価がこのような範囲であることにより、例えば、耐加水分解性を向上させることができ、耐湿性を有する塗膜を形成できる。更に、優れた耐食性を確保できる。
【００６６】
ポリエステル樹脂は、多価アルコールと多塩基酸との重縮合により得ることができる。
【００６７】
多価アルコールの具体例としては、例えば、エチレングリコール、ジエチレングリコール、ポリエチレングリコール、プロピレングリコール、ジプロピレングリコール、ポリプロピレングリコール、ネオペンチルグリコール、１，２−ブタンジオール、１，３−ブタンジオール、２，３−ブタンジオール又は１，４−ブタンジオール、１，５−ペンタンジオール、１，６−ヘキサンジオール、水添ビスフェノールＡ、ヒドロキシアルキル化ビスフェノールＡ、１，４−シクロヘキサンジメタノール、２，２−ジメチル−３−ヒドロキシプロピル−２，２−ジメチル−３−ヒドロキシプロピオネート（ＢＡＳＨＰＮ）、Ｎ，Ｎ−ビス−（２−ヒドロキシエチル）ジメチルヒダントイン、ポリカプロラクトンポリオール、グリセリン、ソルビトール、アンニトール、トリメチロールエタン、トリメチロールプロパン、トリメチロールブタン、ヘキサントリオール、ペンタエリスリトール、ジペンタエリスリトール、トリス−（ヒドロキシエチル）イソシアネート等を挙げることができる。多価アルコールは１種のみを単独で用いてもよいし、２種以上を併用してもよい。
【００６８】
多塩基酸の具体例としては、例えば、フタル酸、無水フタル酸、テトラヒドロフタル酸、テトラヒドロ無水フタル酸、ヘキサヒドロフタル酸、ヘキサヒドロ無水フタル酸、メチルテトラフタル酸、メチルテトラヒドロ無水フタル酸、無水ハイミック酸、トリメリット酸、無水トリメリット酸、ピロメリット酸、無水ピロメリット酸、イソフタル酸、テレフタル酸、マレイン酸、無水マレイン酸、フマル酸、イタコン酸、アジピン酸、アゼライン酸、セバシン酸、コハク酸、無水コハク酸、乳酸、ドデセニルコハク酸、ドデセニル無水コハク酸、シクロヘキサン−１，４−ジカルボン酸、無水エンド酸等を挙げることができる。多塩基酸は１種のみを単独で用いてもよいし、２種以上を併用してもよい。
【００６９】
ポリエステル樹脂の変性物としては、例えば、ウレタン変性ポリエステル樹脂、エポキシ変性ポリエステル樹脂、アクリル変性ポリエステル樹脂、シリコーン変性ポリエステル樹脂等の変性ポリエステル樹脂を挙げることができる。
ウレタン変性ポリエステル樹脂は、ポリエステルを主鎖に有し、その末端をイソシアネートで変性させ、ウレタン変性させた樹脂である。
シリコーン変性ポリエステル樹脂は、ポリエステル樹脂と有機シリコーン（例えば、官能基として−ＳｉＯＣＨ３基及び／又は−ＳｉＯＨ基を有する数平均分子量３００〜１，０００程度の有機シリコーン）とを反応させることにより調製することができる。有機シリコーンの使用量は、通常、ポリエステル樹脂１００質量部に対して、５〜５０質量部程度である。
ウレタン変性ポリエステル樹脂は、上記ポリエステル樹脂とポリイソシアネート化合物とを反応させて調製することができる。
【００７０】
例えば、ポリエステル樹脂及び水酸基含有ポリエステル樹脂変性物の一例として、ＤＩＣ社製のベッコライト４６−１１８、ベッコライトＭ−６２０５−５０、ベッコライトＭ−６４０１−５２、ベッコライトＭ−６４０２−５０、東洋紡社製のバイロン２２０、バイロンＵＲ３５００、バイロンＵＲ５５３７、バイロンＵＲ８３００、バイロンＵＲ４４１０等を挙げることができる。
【００７１】
（アクリル樹脂）
アクリル樹脂及びその変性物の数平均分子量（Ｍｎ）は、１，４００〜４０，０００であることが好ましく、２，０００〜４０，０００であることがより好ましく、２，０００〜３０，０００であることが特に好ましい。
なお、本開示において、特に言及のない限り、単にアクリル樹脂と記載する場合、アクリル樹脂及びアクリル樹脂の変性物からなる群から選択される少なくとも１種を含むことを意味する。
上記数平均分子量を有することにより、アクリル樹脂と架橋剤（Ｂ）との架橋反応が十分に進行し、高い耐湿性を有する塗膜を形成できる。更に、優れた耐食性を確保できる。例えば、特定の理論に限定して解釈すべきではないが、上記数平均分子量を有することにより、塗膜に含まれるマグネシウム水酸化物（Ｃ）の溶出は適切となり、酸性条件下においても耐食性の良好な塗膜が形成できる。また、塗膜の架橋密度が高くなりすぎることを抑制でき、十分な伸び率を有する塗膜を形成でき、例えば、十分な折り曲げ加工性を有する塗膜を形成できる。更に、本開示の防錆塗料組成物は適切な粘度を有し、塗料製造性及び塗装作業性等の取り扱い性が良好となる。
【００７２】
アクリル樹脂のガラス転移温度（Ｔｇ）は、−３５℃以上１１０℃以下であることが好ましく、例えば、−３０℃以上８０℃以下であり、−３０℃以上６０℃以下であることができる。
アクリル樹脂のガラス転移温度（Ｔｇ）が上記範囲内であることにより、塗膜の透湿性が過度に高くなることなく、塗膜の耐湿性が十分となり、耐食性も良好となる。
【００７３】
アクリル樹脂（その変性物を含む）の酸価は、０．１ｍｇＫＯＨ／ｇ以上３０ｍｇＫＯＨ／ｇ以下であり、例えば、０．１ｍｇＫＯＨ／ｇ以上３０ｍｇＫＯＨ／ｇ以下であり、０．３ｍｇＫＯＨ／ｇ以上３０ｍｇＫＯＨ／ｇ以下であってよい。
酸価がこのような範囲であることにより、例えば、耐加水分解性を向上させることができ、耐湿性を有する塗膜を形成できる。更に、優れた耐食性を確保できる。
【００７４】
アクリル樹脂としては、例えば、（メタ）アクリル酸ヒドロキシメチル、（メタ）アクリル酸ヒドロキシルエチル、（メタ）アクリル酸ヒドロキシルプロピル、（メタ）アクリル酸ヒドロキシブチル、Ｎ−メチロールアクリルアミド等のヒドロキシル基を有する（メタ）アクリル系モノマー及びそのラクトン付加物；（メタ）アクリル酸；（メタ）アクリル酸アルキル等の（メタ）アクリル酸エステル；（メタ）アクリロニトリル等から選択される１種又は２種以上のモノマーからなるアクリル樹脂を挙げることができる。アクリル樹脂は、上記モノマーに由来する構成単位のほか、他のモノマー（例えば、クロトン酸、イタコン酸、フマル酸、マレイン酸等のカルボキシル基含有エチレン性モノマーや、スチレン等のビニル系モノマー等）に由来する構成単位を含んでいてもよい。なお、本開示において、（メタ）アクリル酸は、アクリル酸又はメタクリル酸を表す。
アクリル樹脂の変性物としては、例えば、シリコーン変性アクリル樹脂等の変性アクリル樹脂を挙げることができる。例えば、シリコーン変性アクリル樹脂を例に挙げれば、これは、アクリル樹脂と上記したような有機シリコーンとを反応させることにより調製することができる。有機シリコーンの使用量は、通常、アクリル樹脂１００質量部に対して、５〜５０質量部程度である。
【００７５】
（ウレタン樹脂）
一実施態様において、ウレタン樹脂及び変性ウレタン樹脂の数平均分子量（Ｍｎ）は、１，０００以上３０，０００以下であり、例えば、２，０００以上２８，０００以下であり、２，５００以上２５，０００以下であってよい。一実施態様において、ウレタン樹脂及び変性ウレタン樹脂の数平均分子量（Ｍｎ）は、６，０００以上１５，０００以下である。
なお、本開示において、特に言及のない限り、単にウレタン樹脂と記載する場合、ウレタン樹脂及びウレタン樹脂の変性物からなる群から選択される少なくとも１種を含むことを意味する。
上記数平均分子量を有することにより、ウレタン樹脂と架橋剤（Ｂ）との架橋反応が十分に進行し、高い耐湿性を有する塗膜を形成できる。更に、優れた耐食性を確保できる。例えば、特定の理論に限定して解釈すべきではないが、上記数平均分子量を有することにより、塗膜中に含まれるマグネシウム水酸化物（Ｃ）の溶出は適切となり、酸性条件下においても耐食性の良好な塗膜が形成できる。また、塗膜の架橋密度が高くなりすぎることを抑制でき、十分な伸び率を有する塗膜を形成でき、例えば、十分な折り曲げ加工性を有する塗膜を形成できる。更に、本開示の防錆塗料組成物は適切な粘度を有し、塗料製造性及び塗装作業性等の取り扱い性が良好となる。
【００７６】
一実施態様において、ウレタン樹脂のガラス転移温度（Ｔｇ）は、−３０℃以上８０℃以下であり、例えば、−３０℃以上６０℃以下であり、−３０℃以上５０℃以下であることができる。別の実施態様において、ウレタン樹脂のガラス転移温度（Ｔｇ）は、−５０℃以上７０℃以下である。
ウレタン樹脂のガラス転移温度（Ｔｇ）が上記範囲内であることにより、塗膜の透湿性が過度に高くなることなく、塗膜の耐湿性が十分となり、耐食性も良好となる。
【００７７】
ウレタン樹脂（その変性物を含む）の酸価は、０．１ｍｇＫＯＨ／ｇ以上３０ｍｇＫＯＨ／ｇ以下であり、例えば、０．１ｍｇＫＯＨ／ｇ以上３０ｍｇＫＯＨ／ｇ以下であり、０．３ｍｇＫＯＨ／ｇ以上３０ｍｇＫＯＨ／ｇ以下であってよい。
酸価がこのような範囲であることにより、例えば、耐加水分解性を向上させることができ、耐湿性を有する塗膜を形成できる。更に、優れた耐食性を確保できる。
【００７８】
一実施態様において、本開示における、ウレタン樹脂の樹脂中のウレタン基濃度（質量％）は２質量％以上２０質量％以下であり、例えば、５質量％以上１７質量％以下である。
ウレタン樹脂の樹脂中のウレタン基濃度がこのような範囲内であることにより、形成される塗膜において優れた耐湿性及び耐食性を確保できる。
【００７９】
ウレタン樹脂として、例えば、ポリオール化合物とポリイソシアネート化合物とを反応させ、その後に更に鎖伸長剤によって鎖伸長して得られるもの等を挙げることができる。
ポリオール化合物としては、１分子当たり２個以上の水酸基を含有する化合物であれば特に限定されず、例えば、エチレングリコール、プロピレングリコール、ジエチレングリコール、１，６−へキサンジオール、ネオペンチルグリコール、トリエチレングリコール、グリセリン、トリメチロールエタン、トリメチロールプロパン、ポリカーボネートポリオール、ポリエステルポリオール、ビスフェノールヒドロキシプロピルエーテル等のポリエーテルポリオール、ポリエステルアミドポリオール、アクリルポリオール、ポリウレタンポリオール、又はそれらの混合物が挙げられる。
ポリイソシアネート化合物としては、１分子当たり２個以上のイソシアネート基を含有する化合物であれば特に限定されず、例えば、ヘキサメチレンジイソシアネート（ＨＤＩ）等の脂肪族イソシアネート、イソホロンジイソシアネート（ＩＰＤＩ）等の脂環族ジイソシアネート、トリレンジイソシアネート（ＴＤＩ）等の芳香族ジイソシアネート、ジフェニルメタンジイソシアネート（ＭＤＩ）等の芳香脂肪族ジイソシアネート、又はそれらの混合物が挙げられる。
鎖伸長剤としては、分子内に１個以上の活性水素を含有する化合物であれば特に限定されず、水又はアミン化合物を適用できる。アミン化合物としては、エチレンジアミン、プロピレンジアミン、ヘキサメチレンジアミン、ジエチレントリアミン、ジプロピレントリアミン、トリエチレンテトラミン、テトラエチレンペンタミン等の脂肪族ポリアミンや、トリレンジアミン、キシリレンジアミン、ジアミノジフェニルメタン等の芳香族ポリアミンや、ジアミノシクロヘキシルメタン、ピペラジン、２，５−ジメチルピペラジン、イソホロンジアミン等の脂環式ポリアミンや、ヒドラジン、コハク酸ジヒドラジド、アジピン酸ジヒドラジド、フタル酸ジヒドラジド等のヒドラジン類や、ヒドロキシエチルジエチレントリアミン、２−［（２−アミノエチル）アミノ］エタノール、３−アミノプロパンジオール等のアルカノールアミン等が挙げられる。
【００８０】
一実施態様において、ウレタン樹脂は、エステル系ウレタン樹脂、エーテル系ウレタン樹脂及びカーボネート系ウレタン樹脂からなる群から選択される少なくとも１種を含む。
【００８１】
一実施態様において、ウレタン樹脂は、エステル系ウレタン樹脂である。
本開示において、エステル系ウレタン樹脂は、主鎖にウレタン基とエステル基の両方を持つ樹脂を意味する。また、主鎖におけるウレタン基の数とエステル基の数とを対比し、ウレタン基の数がエステル基の数より５％以上多く含むものを、エステル系ウレタン樹脂という。
【００８２】
一実施態様において、ウレタン樹脂は、水酸基を有する共重合ポリエステル樹脂とポリイソシアネート化合物との重縮合により得ることができる。一実施態様において、水酸基含有ポリエステル樹脂は、ポリカルボン酸及び／又は酸無水物等の酸成分と多価アルコールとを重縮合することによって調製することができる。
【００８３】
一実施態様において、ウレタン樹脂は、エーテル系ウレタン樹脂である。本開示において、エーテル系ウレタン樹脂は、主鎖にウレタン基とエーテル基の両方を持つ樹脂を意味する。また、主鎖におけるウレタン基の数とエステル基の数とを対比し、ウレタン基の数がエーテル基の数より５％以上多く含むものを、エーテル系ウレタン樹脂という。
【００８４】
一実施態様において、ウレタン樹脂は、カーボネート系ウレタン樹脂である。本開示において、カーボネート系ウレタン樹脂は、主鎖にウレタン基とカーボネート基の両方を持つ樹脂を意味する。また、主鎖におけるウレタン基の数とカーボネート基の数とを対比し、ウレタン基の数がカーボネート基の数より５％以上多く含むものを、カーボネート系ウレタン樹脂という。
【００８５】
一実施態様において、エステル系ウレタン樹脂、エーテル系ウレタン樹脂及びカーボネート系ウレタン樹脂の酸価は、０．１ｍｇＫＯＨ／ｇ以上５０ｍｇＫＯＨ／ｇ以下であり、例えば、０．１ｍｇＫＯＨ／ｇ以上４０ｍｇＫＯＨ／ｇ以下であり、０．３ｍｇＫＯＨ／ｇ以上４０ｍｇＫＯＨ／ｇ以下であってよい。酸価がこのような範囲であることにより、例えば、耐加水分解性を向上させることができ、耐湿性を有する塗膜を形成できる。更に、優れた耐食性を確保できる。
【００８６】
水酸基を有する共重合ポリエステル樹脂を構成するポリカルボン酸としては、シュウ酸、コハク酸、アジピン酸、アゼライン酸等の脂肪族ポリカルボン酸、テレフタル酸、イソフタル酸、オルソフタル酸、４，４゛−ジフェニルジカルボン酸、トリメリット酸等の芳香族ポリカルボン酸、ポリオール成分としてはエチレングリコール、プロピレングリコール、トリメチレングリコール、１，３−ブタジオール、１．４−ブタジオール、１．５−ベンタンジオール、１．６−ヘキサンジオール、ネオペンチルグリコール、トリメチロールプロパン、トリメチロールエタン、ペンタエリスリトール等が例示される。
本開示の共重合ポリエステルは、ポリカルボン酸中のカルボニル基とポリオール成分の水酸基の当量比を１．０／１．００１〜１．０／２．０の範囲で水酸基を過剰に配合したものが好ましく、通常のエステル交換法や直接エステル化反応により得られる。特に好ましい当量比は１．０／１．０１〜１．０／１．５の範囲である。
【００８７】
酸成分中に含まれ得る、酸無水物は、特に限定されるものではなく、例えば、無水フタル酸、テトラヒドロ無水フタル酸、ヘキサヒドロ無水フタル酸、メチルテトラヒドロ無水フタル酸、無水ハイミック酸、無水トリメリット酸、無水ピロメリット酸、無水マレイン酸、無水コハク酸、ドデセニル無水コハク酸等が挙げられる。
【００８８】
水酸基含有ポリエステル樹脂の調製において、酸成分及びポリオール成分に加えて、他の反応成分を用いてもよい。他の反応成分として、例えば、モノカルボン酸、ヒドロキシカルボン酸、ラクトン類、乾性油、半乾性油及びそれらの脂肪酸等が挙げられる。より具体的には、例えば、カージュラＥ（シェル化学社製）等のモノエポキサイド化合物、ラクトン類が挙げられる。上記ラクトン類は、多価カルボン酸及び多価アルコールのポリエステル類へ開環付加してグラフト鎖を形成し得るものであり、例えば、β−プロピオラクロン、ジメチルプロピオラクトン、ブチルラクトン、γ−バレロラクトン、ε−カプロラクトン、γ−カプロラクトン、γ−カプリロラクトン、クロトラクトン、δ−バレロラクトン、δ−カプロラクトン等が挙げられる。なかでもε−カプロラクトンが最も好ましい。
【００８９】
水酸基含有ポリエステル樹脂と、脂肪族ジイソシアネート化合物とを、例えば公知の方法で反応させることによって、エステル系ウレタン樹脂を調製できる。
【００９０】
本開示の塗料組成物は、塗膜形成樹脂（Ａ）に加えて、更に、熱可塑性樹脂を用いることもできる。
熱可塑性樹脂として、例えば、塩素化ポリエチレン、塩素化ポリプロピレン等の塩素化オレフィン系樹脂；塩化ビニル、酢酸ビニル、塩化ビニリデン等をモノマー成分とする単独重合体又は共重合体；セルロース系樹脂；アセタール樹脂；アルキド樹脂；塩化ゴム系樹脂；変性ポリプロピレン樹脂（酸無水物変性ポリプロピレン樹脂等）；フッ素樹脂（例えば、フッ化ビニリデン樹脂、フッ化ビニル樹脂、フッ素化オレフィンとビニルエーテルとの共重合体、フッ素化オレフィンとビニルエステルとの共重合体）等を挙げることができる。
熱可塑性樹脂は、１種のみを単独で用いてもよく、２種以上を併用してもよい。熱可塑性樹脂を併用することで、より良好な塗膜物性、例えば、塗膜強度、伸び等を得ることができる。
【００９１】
［架橋剤（Ｂ）］
架橋剤（Ｂ）は、塗膜形成樹脂（Ａ）と反応して硬化塗膜を形成するものである。
架橋剤（Ｂ）として、ポリイソシアネート化合物；ポリイソシアネート化合物のイソシアネート基を活性水素含有化合物でブロックしたブロックポリイソシアネート化合物（「ＢＩ」と記載することがある）；アミノ樹脂；フェノール樹脂等を挙げることができる。
これらのうち、架橋剤（Ｂ）は、ブロックポリイソシアネート化合物及びアミノ樹脂から選択される１種以上を含むことが好ましい。
このような架橋剤（Ｂ）を含むことにより、長期に亘り優れた防錆性を示すことができ、更に、優れた耐湿性を示す塗膜を形成できる。
【００９２】
ポリイソシアネート化合物及び上記ブロックポリイソシアネート化合物を構成するポリイソシアネート化合物としては特に制限されず、従来公知のものを用いることができる。具体例としては、例えば、１，４−テトラメチレンジイソシアネート、１，６−ヘキサメチレンジイソシアネート、１，１２−ドデカメチレンジイソシアネート、シクロヘキサン−１，３−又は１，４−ジイソシアネート、１−イソシアナト−３−イソシアナトメチル−３，５，５−トリメチルシクロヘキサン（別名イソホロンジイソシアネート；ＩＰＤＩ）、ジシクロヘキシルメタン−４，４’−ジイソシアネート（別名：水添ＭＤＩ）、２−又は４−イソシアナトシクロヘキシル−２’−イソシアナトシクロヘキシルメタン、１，３−又は１，４−ビス−（イソシアナトメチル）−シクロヘキサン、ビス−（４−イソシアナト−３−メチルシクロヘキシル）メタン、１，３−又は１，４−α，α，α’α’−テトラメチルキシリレンジイソシアネート、２，４−又は２，６−ジイソシアナトトルエン、２，２’−、２，４’−又は４，４’−ジイソシアナトジフェニルメタン（ＭＤＩ）、１，５−ナフタレンジイソシアネート、ｐ−又はｍ−フェニレンジイソシアネート、キシレンジイソシアネート、ジフェニル−４，４’−ジイソシアネート等を挙げることができる。また、ポリイソシアネート化合物として、各ジイソシアネート同士の環化重合体（イソシアヌレート型）、更にはイソシアネート・ビウレット体（ビウレット型）、アダクト型を使用してもよい。
ポリイソシアネート化合物は、１種のみを単独で用いてもよいし、２種以上を併用してもよい。イソシアヌレート型のポリイソシアネート化合物は、本発明において好ましく用いられるものの１つである。
【００９３】
ポリイソシアネート化合物としては、例えば、分子内に１以上の芳香族官能基を含有する芳香族ポリイソシアネート化合物を用いることが好ましい。芳香族ポリイソシアネート化合物を用いることにより、塗膜の耐湿性を向上させることができるとともに、塗膜強度を向上させることができる。好ましく用いられる芳香族ポリイソシアネート化合物としては、２，４−又は２，６−ジイソシアナトトルエン（ＴＤＩ）、２，２’−、２，４’−又は４，４’−ジイソシアナトジフェニルメタン（ＭＤＩ）、キシレンジイソシアネート（ＸＤＩ）、ナフタレンジイソシアネート（ＮＤＩ）等を挙げることができる。
【００９４】
ブロックポリイソシアネート化合物を構成するポリイソシアネート化合物の、ＪＩＳ  Ｋ  ７３０１−１９９５に準拠して測定されるイソシアネート基含有率は、ポリイソシアネート化合物の固形分中、通常３〜２０％であり、好ましくは５〜１５％である。イソシアネート基含有率が上記範囲内であることにより、塗膜の硬化性が更に良好となる。また、得られる塗膜の架橋密度が過度に高くなることを抑制でき、耐食性が良好となり得る。
【００９５】
ブロックポリイソシアネート化合物に用いられる活性水素含有化合物（ブロック化剤）としては特に制限されず、−ＯＨ基（アルコール類、フェノール類等）、＝Ｎ−ＯＨ基（オキシム類等）、＝Ｎ−Ｈ基（アミン類、アミド類、イミド類、ラクタム類等）を有する化合物や、−ＣＨ２−基（活性メチレン基）を有する化合物、アゾール類を挙げることができる。具体例としては、例えば、フェノール、クレゾール、キシレノール、ε−カプロラクタム、σ−バレロラクタム、γ−ブチロラクタム、メタノール、エタノール、ｎ−、ｉ−、又はｔ−ブチルアルコール、エチレングリコールモノエチルエーテル、エチレングリコールモノブチルエーテル、ジエチレングリコールモノエチルエーテル、プロピレングリコールモノメチルエーテル、ベンジルアルコール、ホルムアミドオキシム、アセトアルドキシム、アセトキシム、メチルエチルケドキシム、ジアセチルモノオキシム、ベンゾフェノンオキシム、シクロヘキサンオキシム、マロン酸ジメチル、アセト酢酸エチル、アセチルアセトン、ピラゾール等を挙げることができる。活性水素含有化合物は、１種のみを単独で用いてもよいし、２種以上を併用してもよい。
【００９６】
ブロックポリイソシアネート化合物の熱による解離温度は、これを構成するポリイソシアネート化合物及び活性水素含有化合物の種類や触媒の有無及びその量に依存するが、本開示においては、熱による解離温度（無触媒状態）が１２０〜１８０℃であるブロックポリイソシアネート化合物が好ましく用いられる。この範囲内に解離温度を示すブロックポリイソシアネート化合物を用いることにより、塗料の安定性を向上させることができ、また、塗膜形成樹脂（Ａ）との架橋反応性に優れているため、耐湿性が良好な塗膜を得ることができる。解離温度が１２０〜１８０℃であるブロックポリイソシアネート化合物としては、例えば、住化コベストロウレタン社製デスモジュールＢＬ３１７５、東ソー社製コロネート２５５４等を挙げることができる。
なお本開示において、ブロックポリイソシアネート化合物を（ＢＩ）と表記することがある。
【００９７】
アミノ樹脂としては、メラミン樹脂、尿素樹脂等を挙げることができ、なかでもメラミン樹脂が好ましく用いられる。
「メラミン樹脂」とは、一般的に、メラミンとアルデヒドから合成される熱硬化性の樹脂を意味し、トリアジン核１分子中に３つの反応性官能基−ＮＸ１Ｘ２を有する。メラミン樹脂としては、反応性官能基として−Ｎ−（ＣＨ２ＯＲ）２〔Ｒはアルキル基、以下同じ〕を含む完全アルキル型；反応性官能基として−Ｎ−（ＣＨ２ＯＲ）（ＣＨ２ＯＨ）を含むメチロール基型；反応性官能基として−Ｎ−（ＣＨ２ＯＲ）（Ｈ）を含むイミノ基型；反応性官能基として、−Ｎ−（ＣＨ２ＯＲ）（ＣＨ２ＯＨ）と−Ｎ−（ＣＨ２ＯＲ）（Ｈ）とを含む、あるいは−Ｎ−（ＣＨ２ＯＨ）（Ｈ）を含むメチロール／イミノ基型の４種類を例示することができる。
本開示においては、上記メラミン樹脂のなかでも、メチロール基又はイミノ基を１分子中に平均して１つ以上有するメラミン樹脂、すなわち、メチロール基型、イミノ基型あるいはメチロール／イミノ基型メラミン樹脂又はこれらの混合物を用いることが好ましい。
メラミン樹脂として、例えば、オルネクスジャパン社製の商品名マイコート７１５等を挙げることができる。
メラミン樹脂等のアミノ樹脂は、無触媒下においても塗膜形成樹脂（Ａ）との架橋反応性に優れており、耐湿性が良好な塗膜を得ることができる。
なお本開示において、メラミン樹脂を（ＭＦ）と表記することがある。
【００９８】
本開示に係る架橋剤（Ｂ）の量は、塗膜形成樹脂（Ａ）の固形分１００質量部に対して、固形分で、好ましくは１質量部以上１５０質量部以下であり、例えば、２質量部以上１５０質量部以下である。このような条件で架橋剤（Ｂ）を含むことにより、長期に亘り優れた防錆性を示すことができ、更に、優れた耐湿性を示す塗膜を形成できる。
【００９９】
一実施態様において、架橋剤（Ｂ）の量は、塗膜形成樹脂（Ａ）の固形分１００質量部に対して、固形分で５質量部以上９５質量部以下である。このような条件で架橋剤（Ｂ）を含むことにより、塗膜形成樹脂（Ａ）と架橋剤（Ｂ）との架橋反応が更に良好に進行し、耐湿性及び耐食性の更に良好な塗膜が形成できる。また、塗膜中に含まれるマグネシウム水酸化物（Ｃ）を、長期に亘り安定して溶出させることができ、更に優れた耐食性を有する塗膜を得ることができる。
【０１００】
［体質顔料］
本開示の塗料組成物は、炭酸カルシウム、硫酸バリウム、クレー、タルク、マイカ及びシリカからなる群から選択される少なくとも１種の体質顔料を、更に含有してもよい。
体質顔料を含むことで、塗膜強度を更に向上させることができ、本開示に係る塗料組成物から形成される塗膜物性を損なうことなく、塗膜表面に凹凸が生じ得る。これによって、上塗り塗膜との密着性を更に向上させることができる。また、耐湿性をより良好にできる。
【０１０１】
一実施態様において、体質顔料の量は、塗膜形成樹脂（Ａ）及び架橋剤（Ｂ）の固形分の合計１００質量部に対して１質量部以上４０質量部以下であり、例えば、１０質量部以上３０質量部以下である。体質顔料の量がこのような範囲内であることにより、塗膜の耐湿性を向上できる。また、塗膜の透湿性が過度に高くなることを抑制でき、例えば、塗膜に水が過度に浸入することを抑制でき、塗膜の耐湿性を向上できる。
【０１０２】
［カップリング剤］
本開示の塗料組成物は、シラン系カップリング剤、チタン系カップリング剤及びジルコニウム系カップリング剤からなる群から選択される少なくとも１種のカップリング剤を更に含んでよい。
カップリング剤の添加により、下地（被塗物）と、本開示に係る塗料組成物から形成される塗膜との密着性を更に向上させることができ、塗膜の耐湿性を更に向上させることができる。
【０１０３】
カップリング剤としては特に制限されず、従来公知のものを使用することができる。好適に用いられるカップリング剤の具体例として、ダウ・東レ社製  Ｚ−６０１１、Ｚ−６０４０等のシラン系カップリング剤；松本ファインケミカル社製  オルガチックスＴＣ−４０１、オルガチックスＴＣ−７５０等のチタン系カップリング剤；松本ファインケミカル社製  オルガチックスＺＣ−５８０、オルガチックスＺＣ−７００等のジルコニウム系カップリング剤が挙げられる。なかでも、シラン系カップリング剤が好ましく用いられる。
【０１０４】
カップリング剤の量は、塗膜形成性樹脂（Ａ）及び架橋剤（Ｂ）の固形分の合計１００質量部に対して０．１質量部以上２０質量部以下であってよく、例えば、０．５質量部以上１０質量部以下であってよい。
カップリング剤の量がこのような範囲内であることにより、塗膜の耐湿性を向上させることができ、また、塗料組成物の貯蔵安定性を良好に保持できる。
【０１０５】
［硬化触媒］
架橋剤（Ｂ）としてブロックポリイソシアネート化合物及び／又はポリイソシアネート化合物を用いる場合、本開示の塗料組成物は、更に硬化触媒を含有してもよい。
【０１０６】
硬化触媒としては、例えば、スズ触媒、アミン触媒、鉛触媒等を挙げることができ、なかでも有機スズ化合物が好ましく用いられる。
有機スズ化合物としては、例えば、ジブチルスズジラウレート（ＤＢＴＬ）、ジブチルスズオキサイド、テトラ−ｎ−ブチル−１，３−ジアセトキシスタノキサン等を用いることができる。
硬化触媒の量は、塗膜形成樹脂（Ａ）及び架橋剤（Ｂ）の固形分の合計１００質量部に対して、０．１質量部以上１０質量部以下であってよく、例えば、０．１質量部以上１．０質量部以下であってよい。硬化触媒の量がこのような範囲内であることにより、例えば、塗料組成物の貯蔵安定性を良好に保持できる。
【０１０７】
また、架橋剤（Ｂ）として、アミノ樹脂を用いる場合にも、本開示の塗料組成物は、硬化触媒を含有してもよい。
この場合の硬化触媒としては、例えば、カルボン酸、スルホン酸のような酸触媒等を挙げることができ、なかでもドデシルベンゼンスルホン酸、パラトルエンスルホン酸等が好ましく用いられる。
硬化触媒の含有量は、塗膜形成性樹脂（Ａ）及び架橋剤（Ｂ）の固形分の合計１００質量部に対して、例えば、０．１質量部以上１０質量部以下であり、０．１質量部以上１．０質量部以下であってもよい。硬化触媒の量がこのような範囲内であることにより、例えば、塗料組成物の貯蔵安定性を良好に保持できる。
【０１０８】
［その他の添加剤］
本開示の塗料組成物は、必要に応じて、上記以外のその他の添加剤を含有してもよい。
その他の添加剤としては、例えば、マグネシウム水酸化物（Ｃ）以外の防錆顔料；上記体質顔料以外の体質顔料；着色顔料、染料等の着色剤；光輝性顔料；溶剤；紫外線吸収剤（ベンゾフェノン系紫外線吸収剤等）；酸化防止剤（フェノール系、スルフォイド系、ヒンダードアミン系酸化防止剤等）；可塑剤；表面調整剤（シリコーン、有機高分子等）；タレ止め剤；増粘剤；ワックス等の滑剤；顔料分散剤；顔料湿潤剤；レベリング剤；色分かれ防止剤；沈殿防止剤；消泡剤；防腐剤；凍結防止剤；乳化剤；防かび剤；抗菌剤；安定剤等がある。
これらの添加剤は、１種のみを単独で用いてもよいし、２種以上を併用してもよい。
【０１０９】
マグネシウム水酸化物（Ｃ）以外の防錆顔料としては、非クロム系防錆顔料を挙げることができる。非クロム系防錆顔料は、本開示により奏される効果を損なわない範囲で用いることができる。
非クロム系防錆顔料としては、例えば、モリブデン酸塩顔料（モリブデン酸亜鉛、モリブデン酸ストロンチウム等）、リンモリブデン酸塩顔料（リンモリブデン酸アルミニウム系顔料等）、カルシウムシリカ系顔料、リン酸塩系防錆顔料、ケイ酸塩系防錆顔料、ハバナジン酸塩系防錆顔料、水酸化カルシウム、酸化マグネシウム等の第２元素の水酸化物又は酸化物等を挙げることができる。
これらは、１種のみを単独で用いてもよいし、２種以上を併用してもよい。本開示の塗料組成物は、所定のマグネシウム水酸化物（Ｃ）を含むため、十分に高い耐食性を示すが、必要に応じて、上記のようなマグネシウム水酸化物（Ｃ）以外の防錆顔料を更に含み得る。
【０１１０】
体質顔料以外のその他の顔料として、得られる塗膜の耐湿性、防錆性、折り曲げ加工性等を損なわない範囲でアルミナ、ベントナイト等を添加してもよい。これらは、１種のみを単独で用いてもよいし、２種以上を併用してもよい。
【０１１１】
着色顔料として、例えば、二酸化チタン、カーボンブラック、グラファイト、酸化鉄、コールダスト等の着色無機顔料；フタロシアニンブルー、フタロシアニングリーン、キナクリドン、ペリレン、アンスラピリミジン、カルバゾールバイオレット、アントラピリジン、アゾオレンジ、フラバンスロンイエロー、イソインドリンイエロー、アゾイエロー、インダスロンブルー、ジブロムアンザスロンレッド、ペリレンレッド、アゾレッド、アントラキノンレッド等の着色有機顔料；アルミニウム粉、アルミナ粉、ブロンズ粉、銅粉、スズ粉、亜鉛粉、リン化鉄、微粒化チタン等を挙げることができる。これらは、１種のみを単独で用いてもよいし、２種以上を併用してもよい。
【０１１２】
光輝性顔料としては、例えば、アルミ箔、ブロンズ箔、スズ箔、金箔、銀箔、チタン金属箔、ステンレススチール箔、ニッケル・銅等の合金箔、箔状フタロシアニンブルー等の箔顔料を挙げることができる。これらは、１種のみを単独で用いてもよいし、２種以上を併用してもよい。
【０１１３】
溶剤としては、例えば、水；エチレングリコールモノブチルエーテル（ブチルセロソルブ）、ジエチレングリコールモノブチルエーテル、トリエチレングリコールモノエチルエーテル、プロピレングリコールモノメチルエーテル、プロピレングリコールモノエチルエーテル、プロピレングリコールモノプロピルエーテル、ジプロピレングリコールモノメチルエーテル、ジプロピレングリコールモノエチルエーテル、プロピレングリコールモノメチルエーテルアセテート等のグリコール系有機溶剤；メタノール、エタノール、イソプロピルアルコール等のアルコール系有機溶剤；ジオキサン、テトラヒドロフラン等のエーテル系有機溶剤；３−メトキシブチルアセテート、酢酸エチル、酢酸イソプロピル、酢酸ブチル等のエステル系有機溶媒；メチルエチルケトン、アセトン、メチルイソブチルケトン、シクロヘキサノン、イソホロン等のケトン系有機溶剤；並びに、Ｎ−メチル−２−ピロリドン、トルエン、ペンタン、ｉｓｏ−ペンタン、ヘキサン、ｉｓｏ−ヘキサン、シクロヘキサン、ソルベントナフサ、ミネラルスピリット、ソルベッソ１００、ソルベッソ１５０（いずれも芳香族炭化水素系溶剤、シェル化学社製）等を挙げることができる。これらは、１種のみを単独で用いてもよいし、２種以上を併用してもよい。
【０１１４】
本開示の塗料組成物は、水系塗料であってもよく、有機溶剤系の塗料であってもよい。
【０１１５】
本開示の塗料組成物は、プライマーとも呼ばれる下塗り塗料として適用してもよい。また、下塗り塗料の上に重ねる上塗り塗料としてもよい。更には下塗り塗料と上塗り塗料の中間層に形成する中塗り塗料としてもよい。
【０１１６】
別の態様において、本開示の塗料組成物は、複層塗膜形成用ではなく１層の塗膜を形成するための塗料組成物として用いてもよい。
【０１１７】
本開示の塗料組成物は、複層塗膜のどの部位に用いても優れた耐食性及び耐湿性を発揮することができる。本開示の塗料組成物以外の下塗り塗料、上塗り塗料及び中塗り塗料は従来公知のものであってよく、例えば、下塗り塗料としては、従来公知の非クロム系防錆塗料等が挙げられ、上塗り塗料、中塗り塗料としては、ポリエステル樹脂系塗料、フッ素樹脂系塗料等が挙げられる。
【０１１８】
本開示の塗料組成物は、下塗り塗料として用いられることが好ましい。本開示の塗料組成物を下塗り塗料として用いた場合、下塗り塗料と直接接する上塗り塗料又は中塗り塗料で形成された塗膜との接触面において、特に良好な密着性を示す。
【０１１９】
［塗料組成物の調製方法］
本開示に係る塗料組成物を調製する方法は、特に限定されない。本開示に係る塗料組成物は、例えば、塗膜形成性樹脂（Ａ）、架橋剤（Ｂ）及びマグネシウム水酸化物（Ｃ）、並びに、任意で用いられる熱可塑性樹脂、体質顔料、カップリング剤、硬化触媒及びその他の添加剤を、ローラーミル、ボールミル、ビーズミル、ペブルミル、サンドグラインドミル、ポットミル、ペイントシェーカー、ディスパー等の混合機を用いて混合することにより、調製することができる。
【０１２０】
別の態様において、本開示の塗料組成物は、塗膜形成性樹脂（Ａ）及びマグネシウム水酸化物（Ｃ）を含む主剤成分と、架橋剤（Ｂ）を含む架橋剤成分とからなる２液型塗料であってもよい。
【０１２１】
［被塗物］
本開示の防錆塗料組成物による塗膜が形成される被塗物は、耐食性が要求されるものであるかぎり特に制限されない。例えば、プレコートメタル（塗装鋼板）等の基材となる鋼板を挙げることができる。
【０１２２】
鋼板としては、例えば、亜鉛めっき鋼板や冷延鋼板、ステンレス鋼板、アルミニウム板等が例示される。
亜鉛めっき鋼板としては、亜鉛の犠牲防食を活用する亜鉛含有めっき鋼板、具体的には、溶融亜鉛めっき鋼板、電気亜鉛めっき鋼板、合金化溶融亜鉛めっき鋼板、アルミニウム−亜鉛めっき鋼板、ニッケル−亜鉛めっき鋼板、マグネシウム−アルミニウム−亜鉛めっき鋼板、マグネシウム−アルミニウム−シリカ−亜鉛めっき鋼板等が例示される。
鋼板は、塗装前に化成処理剤による表面処理を施したものであることが好ましい。表面処理は公知の方法で行ってよく、その例にはクロメート処理、リン酸亜鉛処理等の非クロメート処理等が含まれる。また、表面処理は、使用する鋼板に応じて適宜選択することができるが、重金属を含まない処理が好ましい。
【０１２３】
［防錆塗膜の製造方法］
ある実施態様において、本開示は、本開示の塗料組成物を被塗物に塗装する塗装工程、及び塗料組成物を１５０℃以上２７０℃以下の温度で硬化させる工程を含む、防錆塗膜の製造方法を提供する。
【０１２４】
本開示の塗料組成物の被塗物への塗装方法としては、ロールコーター、エアレススプレー、静電スプレー、カーテンフローコーター等従来公知の方法を採用することができる。
【０１２５】
本発明の塗膜は、塗料組成物を鋼板等の被塗物に塗布した後、被塗物を加熱する焼付け処理を行なうことによって形成することができる。焼付け温度（鋼板等の被塗物が達する最高温度）は、例えば、１５０℃以上２７０℃以下である。本開示の塗料組成物をこのような温度で硬化させることにより、十分な強度を有する塗膜を形成できる。十分な強度を有する塗膜を形成できることにより、更に、長期に亘り優れた防錆性を示すことができ、更に、優れた耐湿性を示す塗膜を形成できる。
【０１２６】
焼付け時間（硬化時間）は、例えば、１０〜２００秒である。例えば、下塗り塗膜と上塗り塗膜の２層からなる複層塗膜を形成する場合、下塗り塗料組成物を塗布した後焼付けを行ない、その後、上塗り塗料組成物を塗布し、上塗り塗膜の焼付けを行なうものであってもよいし、下塗り塗料組成物を塗布した後、焼付けを行なわずにウェットオンウェットで上塗り塗料組成物を塗布し、同時に焼付けを行なうものであってもよい。
本発明の塗膜の膜厚（乾燥膜厚）は、通常１〜３０μｍであり、例えば、上塗り塗膜である場合は、好ましくは１０〜３０μｍである。
【０１２７】
［耐食性について］
本開示の塗料組成物から形成された塗膜は、例えば、「酸性塩水による浸漬−乾燥サイクル試験  １５サイクル」及び「ＣＣＨＣ試験  ２，０００時間」のいずれも良好な結果を示すことができる。これら試験において、良好な結果を示すことができるので、長期間安定した防錆性と、耐湿性とを両立することができる。
ここで、「酸性塩水による浸漬−乾燥サイクル試験」は、特許第５８５７１５６号に示される方法に基づき測定できる。この試験結果が良好であることにより、例えば、酸性環境条件における防錆性及び長期間安定した防錆性を有する塗膜が得られるものと考えられる。
また、「ＣＣＨＣ試験  ２，０００時間」は、ＣＣＨＣ（Ｃｌｅｖｅｌａｎｄ  Ｃｏｎｄｅｎｓｉｎｇ  Ｈｕｍｉｄｉｔｙ  Ｃａｂｉｎｅｔ：ＡＳＴＭ  Ｄ−２２４７−８７−Ｔｙｐｅ  Ａ２）と称される、高温高湿環境に２，０００時間、塗膜を曝すことで評価される、塗膜フクレに関する評価試験である。
更に、試験時間を２，０００時間としたことで、より厳しい環境下に塗膜が曝されても、本開示に係る塗膜は、優れた耐湿性を長期間保持できるものと考えられる。
本開示に係る塗料組成物は、このような複数の試験において優れた結果を示すことができ、長期間安定した防錆性と、耐湿性とを両立した塗膜を形成できる。
また、加工部、端面、クロスカット部等においても良好な防錆性と、耐湿性とを両立できる。
更に、酸性雨等に起因し得る錆の発生を抑制できる。
本開示において、酸性環境条件における防錆性は、「酸性塩水」を用いた試験に基づき評価することができる。また、本開示において、酸性環境条件における防錆性に優れた塗膜を得ることができ、例えば、酸性雨に対して優れた防錆性を示すことができる。
【実施例】
【０１２８】
以下の実施例により本発明を更に具体的に説明するが、本発明はこれらに限定されない。実施例中「部」及び「％」は、ことわりのない限り質量基準による。
【０１２９】
［マグネシウム水酸化物］
実施例及び比較例で用いたマグネシウム水酸化物（Ｃ１）〜（Ｃ７）に関する各種条件及び特性値を表１Ａ〜１Ｂに示す。
【０１３０】
【表１Ａ】
0006838195.tif 000002
【０１３１】
【表１Ｂ】
0006838195.tif 000003
【０１３２】
［塗膜形成樹脂（Ａ１）（エステル系ウレタン樹脂１）の調製］
温度計、コンデンサー及びかくはん機を備えた反応容器に、アジピン酸５５質量部、無水フタル酸６．１質量部、ネオペンチルグリコール２７質量部及びプロピレングリコール２６．１質量部を混合し、窒素気流中で２３０℃にまで徐々に昇温し、生成する水を留去しながら、酸価が１以下になるまで約１０時間エステル化反応を行った（脱水量：１４．２質量部）。その後、反応容器の温度を５０℃に下げた後、シクロヘキサノン１３５質量部及び４，４’−ジフェニルメタンジイソシアネート３５質量部を混合し、８０℃で８時間保持し反応させ、エステル系ウレタン樹脂１（固形分濃度：５０質量％）を得た。
【０１３３】
モノマー種、量を表２Ａ〜２Ｂのとおり変更した以外は、上記と同様にして、塗膜形成樹脂（Ａ２）〜（Ａ８）（それぞれ、エステル系ウレタン樹脂２〜８）を調製した。各樹脂におけるモノマー組成及び分子量等の諸特数値を表２Ａ〜２Ｂに示す。
【０１３４】
【表２Ａ】
0006838195.tif 000004
【０１３５】
【表２Ｂ】
0006838195.tif 000005
【０１３６】
［塗膜形成樹脂（Ａ９）（エーテル系ウレタン樹脂１）の調製］
温度計、コンデンサー及びかくはん機を備えた反応容器に、ＰＴＭＧ６５０（三菱ケミカル社製、ポリテトラメチレングリコール）１００質量部、シクロヘキサノン１３５質量部及び４，４’−ジフェニルメタンジイソシアネート３５質量部を混合し、８０℃で８時間保持し反応させ、エーテル系ウレタン樹脂１（固形分濃度：５０質量％）を得た。
【０１３７】
［塗膜形成樹脂（Ａ１０）（カーボネート系ウレタン樹脂１）の調製］
温度計、コンデンサー及びかくはん機を備えた反応容器に、デュラノールＴ５６５０Ｅ（旭化成社製、ポリカーボネートジオール）１００質量部、シクロヘキサノン１３５質量部及び４，４’−ジフェニルメタンジイソシアネート３５質量部を混合し、８０℃で８時間保持し反応させ、カーボネート系ウレタン樹脂１（固形分濃度：５０質量％）を得た。
【０１３８】
表２Ｃに、塗膜形成樹脂（Ａ９）及び（Ａ１０）のモノマー組成及び分子量等の諸特数値を示す。
【０１３９】
【表２Ｃ】
0006838195.tif 000006
【０１４０】
［塗膜形成樹脂（Ａ１１）〜（Ａ１３）］
上記の他に、実施例及び比較例で用いた塗膜形成樹脂（Ａ）の詳細は、以下のとおりである。
・塗膜形成樹脂（Ａ１１）（エポキシ樹脂１）；Ｅ１２５５ＨＸ３０（三菱ケミカル社製、水酸基含有エポキシ樹脂）、数平均分子量：１０，０００、固形分酸価：１．０ｍｇＫＯＨ／ｇ、ガラス転移温度：８５℃、固形分濃度：３０質量％
・塗膜形成樹脂（Ａ１２）（ポリエステル樹脂１）；ベッコライトＭ−６９０２−５０（ＤＩＣ製）、数平均分子量：１２，０００、固形分酸価：７．５ｍｇＫＯＨ／ｇ、ガラス転移温度：２６℃、固形分濃度：５０質量％
・塗膜形成樹脂（Ａ１３）（アクリル樹脂１）；アクリディックＡ４５２（ＤＩＣ社製、）、；数平均分子量：１７，０００、固形分酸価：２．７ｍｇＫＯＨ／ｇ、ガラス転移温度：７０℃、固形分濃度：４０質量％
【０１４１】
［架橋剤（Ｂ１）、（Ｂ２）］
架橋剤（Ｂ）の詳細は以下のとおりである。
・架橋剤（Ｂ１）（ポリイソシアネート化合物１）；デスモジュールＢＬ３５７５（住化コベストロウレタン社製、ブロックポリイソシアネート）、ヘキサメチレンジイソシアネート（ＨＤＩ）のブロック体（イソシアヌレート型、ブロック剤：ジメチルピラゾール）、イソシアネート基含有率：１０．５質量％、固形分濃度：７５質量％
・架橋剤（Ｂ２）（アミノ樹脂）；マイコート７１５（オルネクスジャパン社製、イミノ基型メラミン樹脂）、固形分濃度：８０質量％
【０１４２】
その他成分の詳細は以下のとおりである。
・溶剤１；シクロヘキサノン（昭永化学工業社製）
・溶剤２；ソルベッソ１５０（シェル化学社製）
・硬化触媒；ＴＶＳ  ＫＳ−１２６０（共同薬品社製、ジブチルスズジラウレート）、不揮発分：１００質量％
・水酸化アルミニウム；ハイジライトＨ３２（昭和電工社製）、吸油量：２０ｇ／１００ｇ、ＢＥＴ比表面積：２．０ｍ２／ｇ
・バナジン酸カルシウム；ＬＦボウセイ  ＣＲＦ−３１８（キクチカラー社製）
・第三リン酸カルシウム；第三リン酸カルシウム（太平化学産業社製）
・縮合リン酸塩；Ｋ−ＷＨＩＴＥ  ＃８２（テイカ社製、トリポリリン酸二水素アルミニウム）
・酸化マグネシウム；酸化マグネシウム  ＲＦ−１０ＣＳ（宇部マテリアルズ社製）
【０１４３】
（実施例１）
塗膜形成樹脂（Ａ１）を１４２．９質量部、シクロヘキサノン４５．０質量部、ソルベッソ１５０を４５．０質量部及びマグネシウム水酸化物（Ｃ１）６０質量部を混合し、サンドミル（分散媒体：ガラスビーズ）を用いて、顔料粗粒の最大粒子径が１０μｍ以下になるまで分散し、分散体組成物１を調製した。得られた分散体組成物１に、架橋剤（Ｂ１）（デスモジュールＢＬ−３５７５）３８．１質量部及び硬化触媒としてＫＳ１２６０（共同薬品社製）０．５質量部を加えて、ディスパーで均一に混合し、塗料組成物１を調製した。実施例１の組成の詳細を表３Ａに示す
【０１４４】
（実施例２〜３１、比較例１〜１０）
各成分の種類及び量を、表３Ａ〜３Ｈ、表４Ａ〜４Ｃに記載のように変更した以外は、実施例１と同様にして、塗料組成物をそれぞれ調整した。
【０１４５】
【表３Ａ】
0006838195.tif 000007
【０１４６】
【表３Ｂ】
0006838195.tif 000008
【０１４７】
【表３Ｃ】
0006838195.tif 000009
【０１４８】
【表３Ｄ】
0006838195.tif 000010
【０１４９】
【表３Ｅ】
0006838195.tif 000011
【０１５０】
【表３Ｆ】
0006838195.tif 000012
【０１５１】
【表３Ｇ】
0006838195.tif 000013
【０１５２】
【表３Ｈ】
0006838195.tif 000014
【０１５３】
【表４Ａ】
0006838195.tif 000015
【０１５４】
【表４Ｂ】
0006838195.tif 000016
【０１５５】
【表４Ｃ】
0006838195.tif 000017
【０１５６】
［評価用塗板の作製方法］
厚さ０．４ｍｍのアルミニウム亜鉛めっき鋼板をアルカリ脱脂した後、リン酸処理剤であるサーフコートＥＣ２３１０（日本ペイント・サーフケミカルズ社製）を、鋼板表面及び裏面に塗布することにより、ノンクロム化成処理を施し、乾燥した。
次に、得られた処理鋼板の裏面に上記で得られた塗料組成物１を、乾燥塗膜が７μｍとなるように塗布し、最高到達温度１８０℃にて３０秒間焼き付けを行なって、裏面塗膜を形成した。
一方、上記処理鋼板の表面に、実施例１〜３１、比較例１〜１０のいずれかの塗料組成物を、乾燥塗膜が５μｍとなるように塗布し、最高到達温度２００℃にて３０秒間焼き付けを行って、表面下塗り塗膜を形成した。更に、上記表面下塗り塗膜上に上塗り塗料としてニッペスーパーコート３００ＨＱ（日本ペイント・インダストリアルコーティングス社製；ポリエステル系上塗り塗料）を、乾燥塗膜が１０μｍとなるように塗布し、最高到達温度２１０℃にて４０秒間焼付けを行なって、表面上塗り塗膜を形成し、評価用塗装鋼板を得た。
【０１５７】
（参考例１）
評価用塗板の作製方法のリン酸処理剤（サーフコートＥＣ２３１０）の代わりに、クロメート系処理剤であるＮＲＣ３００（日本ペイント・サーフケミカルズ社製）を、鋼板表面及び裏面に塗布し、クロメート処理を施し乾燥した。得られた処理鋼板の表面及び裏面に、下塗り塗料としてニッペスーパーコート６６７プライマー（日本ペイント・インダストリアルコーティングス社製；クロム酸ストロンチウム系下塗り塗料）を、乾燥塗膜が３μｍとなるように塗布し、最高到達温度２００℃にて３０秒間焼付けを行って、表面及び裏面下塗り塗膜を形成した。更に、上塗り塗料としてニッペスーパーコート３００ＨＱ（日本ペイント・インダストリアルコーティングス社製；ポリエステル系上塗り塗料）を、乾燥塗膜が１０μｍとなるように塗布し、最高到達温度２１０℃にて４０秒間焼付けを行なって、評価用塗装鋼板を得た。各種条件を、表４Ｃに示す。
【０１５８】
実施例、比較例及び参考例で得られた塗料組成物及び評価用塗装鋼板の評価結果を表５Ａ〜５Ｈ、６Ａ〜６Ｃに示す。
【０１５９】
【表５Ａ】
0006838195.tif 000018
【０１６０】
【表５Ｂ】
0006838195.tif 000019
【０１６１】
【表５Ｃ】
0006838195.tif 000020
【０１６２】
【表５Ｄ】
0006838195.tif 000021
【０１６３】
【表５Ｅ】
0006838195.tif 000022
【０１６４】
【表５Ｆ】
0006838195.tif 000023
【０１６５】
【表５Ｇ】
0006838195.tif 000024
【０１６６】
【表５Ｈ】
0006838195.tif 000025
【０１６７】
【表６Ａ】
0006838195.tif 000026
【０１６８】
【表６Ｂ】
0006838195.tif 000027
【０１６９】
【表６Ｃ】
0006838195.tif 000028
【０１７０】
［評価項目］
（マグネシウム水酸化物の人工酸性海水への溶解度測定手順）
酸性で硫酸根を含有する溶液として、ＪＩＳ  Ｇ  ０５９４：２０１９サイクル腐食試験方法にて定められたＢ法に用いる酸性塩水溶液を参考とした。
人工海水としてマリンアートＳＦ−１（富田製薬社製）を用い、ＪＩＳ  Ｇ  ０５９４の４．１．１項ｃ）に定められた硝酸と硫酸の混合液にて、ｐＨ＝２．５に調整し、人工酸性海水とした。
次に、ポリエチレン製細口瓶に、上記人工酸性海水１００ｇ及び顔料（マグネシウム水酸化物）１ｇを添加し、スターラーチップを投入して、室温下で４時間かくはんした。
その後、室温で２４時間放置後、上澄み液をシリンジフィルターの付いたシリンジで採取し、ＩＣＰ発光分析装置ＩＣＰＳ−７５１０（島津製作所社製）を用いて、元素濃度を測定した。人工酸性海水についても同様に元素濃度を測定した。上澄み液に含まれるマグネシウム金属イオン濃度から、人工酸性海水に含まれるマグネシウム金属イオン濃度を引いた値を、人工酸性海水溶液１００ｇに対してマグネシウム水酸化物を１ｇ添加した水溶液におけるマグネシウム金属イオン濃度とした。
【０１７１】
（純水中の電導度測定手順）
ポリエチレン製細口瓶に、イオン交換水１００ｇ及び顔料（マグネシウム水酸化物）１ｇを添加し、スターラーチップを投入して、室温下で４時間かくはんした。その後、電気電導度計ＣＭ−４２Ｘ（東亜ディーケーケー社製）を用いて、電導度を測定した。
【０１７２】
（貯蔵安定性試験）
上記で得られた塗料組成物を５０℃で４週間静置した。静置後の塗料組成物の状態を目視観察し、貯蔵安定性を以下の基準により評価した。
５：かくはんをしなくても塗料組成物が均一である。
４：一部に沈降物が発生しているが、スパチュラによるかくはんにより容易に塗料組成物が均一になる。
３：一部に沈降物が発生しているが、スパチュラによるかくはんにより塗料組成物が均一になる。
２：沈降物が発生しているが、ディスパーによるかくはんにより塗料組成物が均一になる。
１：沈降物が発生しており、ディスパーによるかくはんでも塗料組成物が均一にならない。
【０１７３】
［塗膜の評価項目］
１）耐沸騰水試験
上記で得られた塗装鋼板を５ｃｍ×１０ｃｍに切断し、得られた試験片を、約１００℃の沸騰水中に２時間浸漬した後、引き上げて表面側の塗膜外観を、ＡＳＴＭ  Ｄ７１４−５６に従って評価した（平面部フクレ評価）。
ここで、ＡＳＴＭ  Ｄ７１４−５６は、各フクレの大きさ（平均径）と密度について、標準判定写真と対比して評価し、等級記号を示すものである。大きさについては８（直径約１ｍｍ）、６（直径約２ｍｍ）、４（直径約３ｍｍ）、２（直径約５ｍｍ）の順に４段階、密度については、小さい方からＦ、ＦＭ、Ｍ、ＭＤ、Ｄの５段階に級別するものであり、フクレがなければ、１０とする。８ＦＭ以上の評点を、良好と評価した。
また、約１００℃の沸騰水中に２時間浸漬した後の塗装鋼板試験片について、碁盤目テープ付着試験（碁盤目密着性試験）を行ない、評価した。碁盤目テープ付着試験は、ＪＩＳ  Ｋ  ５４００  ８．５．２（１９９０）碁盤目テープ法に準じて、切り傷の隙間間隔を１ｍｍとし、碁盤目を１００個作り、その表面にセロハン粘着テープを密着させ、急激に剥がしたときの塗面に残存する碁盤目の数を調べた。
【０１７４】
２）耐湿性試験（ＣＣＨＣ試験）
塗装鋼板を５ｃｍ×１０ｃｍに切断し、得られた試験片を、純水により５０℃×９８ＲＨ％とした条件下に５００時間放置した後、耐沸騰水試験と同様にして、ＡＳＴＭ  Ｄ７１４−５６に従って平面部のフクレ評価を行なった。８ＦＭ以上の評点を、良好と評価した。この試験においては、大型湿潤試験機（スガ試験機社製）を用いた。
【０１７５】
３）耐食性試験
塗装鋼板を５ｃｍ×１５ｃｍとなるよう切断した。この際、切断は表面からと裏面からの交互に行ない、各試験片の断面が上バリ（裏面より切断）、下バリ（表面より切断）の両方を有するように試験片を作製した。
次に、表面側中央部に素地に達するようにカッターナイフで、狭角３０度、カット幅０．５ｍｍのクロスカットを入れ、塗装鋼板上部エッジ部を防錆塗料にてシールし、下端部に４Ｔ折り曲げ加工部（加工後４枚の板は取り除く。）を設けた。
なお、４Ｔ折り曲げ加工とは、塗装板の表面部を外側にして折り曲げ、その内側に塗装板と同じ厚さの板を４枚挟み、上記塗装板を万力にて１８０度折り曲げする加工のことを言い、加工後４枚の板は取り除いて試験に供した。
【０１７６】
以上のようにして得られた塗装鋼板試験片の模式図を図１に示す。
図１（Ａ）は、得られた塗装鋼板試験片１０における、上バリの断面２０及び下バリ断面３０を模式的に示す図である。また、塗装鋼板試験片１０は、塗膜表面１１と、塗膜裏面１２を有する。
図１（Ｂ）は、耐食性試験に用いた塗装鋼板試験片１０に設けられたクロスカット部４０及び４Ｔ折り曲げ加工部５０を示す模式図である。また、塗装鋼板試験片１０は、上バリ２１と下バリ３１を有する。
【０１７７】
得られた各塗装鋼板試験片について、ＪＩＳ  Ｋ  ５６００−７−９Ａ  ＪＡＳＯ  Ｍ６０９に従い、複合サイクル腐食試験（ＣＣＴ）を行なった。（３５℃で５％食塩水噴霧２時間）−（６０℃で乾燥４時間）−（５０℃でＲＨ９５％以上の耐湿試験機内で静置２時間）を１サイクルとして、１２０サイクル試験（合計９６０時間）を行なった。この試験後の塗装鋼板試験片のエッジ部、クロスカット部及び４Ｔ折り曲げ加工部の状態を下記評価方法及び評価基準に基づいて評価した。いずれも４点以上を良好と評価した。
使用装置：複合サイクル試験機ＣＹＰ−９０（スガ試験機社製）
【０１７８】
（耐食性試験：４Ｔ折り曲げ加工部）
４Ｔ折り曲げ加工部における錆部の合計長さを求め、以下の基準により評価した。
５：錆の発生が認められない。
４：白錆が認められるが、１０ｍｍ未満。
３：白錆が１０ｍｍ以上かつ２５ｍｍ未満。
２：白錆が２５ｍｍ以上かつ４０ｍｍ未満。
１：白錆が４０ｍｍ以上、又は赤錆の発生が認められる。
【０１７９】
（耐食性試験：エッジ部）
塗装鋼板試験片の左右の長辺（すなわち、上バリを有する長辺と下バリを有する長辺）のエッジクリープ幅（フクレの幅）の平均値を求め、以下の基準により評価した。
５：フクレ幅が５ｍｍ未満。
４：フクレ幅が５ｍｍ以上かつ１０ｍｍ未満。
３：フクレ幅が１０ｍｍ以上かつ１５ｍｍ未満。
２：フクレ幅が１５ｍｍ以上かつ２０ｍｍ未満。
１：フクレ幅が２０ｍｍ以上。
【０１８０】
（耐食性試験：クロスカット部）
クロスカット部の腐食状態を０．５ｍｍのカット幅の素地露出部における白錆発生長さ割合、及びクロスカット部の左右のフクレ幅（両側の和）の平均値により、以下の基準により評価した。
５：素地露出部における白錆発生長さ割合２５％未満でかつフクレ幅３ｍｍ未満。
４：素地露出部における白錆発生長さ割合２５％以上かつ５０％未満でかつフクレ幅３ｍｍ未満。
３：素地露出部における白錆発生長さ割合５０％以上かつフクレ幅３ｍｍ未満。
２：素地露出部における白錆発生長さ割合５０％以上かつフクレ幅３ｍｍ以上５ｍｍ未満。
１：素地露出部における白錆発生長さ割合５０％以上かつフクレ幅５ｍｍ以上。
【０１８１】
４）耐アルカリ性試験
各塗装鋼板を５ｃｍ×１０ｃｍに切断し、各試験片を、２３℃の５％水酸化ナトリウム水溶液に４８時間浸漬した後、取り出し、水で洗浄した後、室温にて乾燥した。この塗装鋼板試験片について、耐沸騰水試験と同様にして、ＡＳＴＭ  Ｄ７１４−５６に従って平面部のフクレ評価を行なった。８ＦＭ以上の評点を、良好と評価した。
【０１８２】
５）耐酸性試験
各塗装鋼板を５ｃｍ×１０ｃｍに切断し、得られた試験片を、２３℃の５％硫酸水溶液に４８時間浸漬した後、取り出し洗浄し、室温にて乾燥した。この塗装鋼板試験片について、耐沸騰水試験と同様にして、ＡＳＴＭ  Ｄ７１４−５６に従って平面部のフクレ評価を行なった。８ＦＭ以上の評点を、良好と評価した。
【０１８３】
６）酸性塩水による浸漬−乾燥サイクル試験
（試験板の調整）
上記で得られた各塗装鋼板を５ｃｍ×１０ｃｍに切断し、得られた試験片の下端部に耐食性試験の場合と同様にして、４Ｔ折り曲げ加工部を設けた。
【０１８４】
（酸性塩水の調整）
酸性で硫酸根を含有する溶液として、ＪＩＳ  Ｇ  ０５９４サイクル腐食試験方法にて定められたＢ法に用いる酸性塩水溶液を参考とした。すなわち、ＪＩＳ  Ｇ  ０５９４に規定された人工海水の組成に近いものとしてマリンアートＳＦ−１（富田製薬社製）を用い、４．２．２項に定められた硝酸と硫酸の混合液にて、ｐＨ＝２．５に調整し、酸性塩水とした。
【０１８５】
（試験条件）
得られた各塗装鋼板試験片について、２３℃条件下で浸漬６時間→乾燥１８時間を１サイクルとして、１５サイクル試験（合計３６０時間）を行った。試験後の塗装鋼板試験片のエッジ部、クロスカット部及び４Ｔ折り曲げ加工部の状態を下記評価方法及び評価基準に基づいて評価した。いずれも４点以上を良好と評価した。
【０１８６】
（酸性塩水による試験：４Ｔ折り曲げ加工部）
４Ｔ折り曲げ加工部における錆部の合計長さを求め、以下の基準により評価した。
５：錆の発生が認められない。
４：白錆が認められるが、１０ｍｍ未満。
３：白錆が１０ｍｍ以上かつ２５ｍｍ未満。
２：白錆が２５ｍｍ以上かつ４０ｍｍ未満。
１：白錆が４０ｍｍ以上、又は赤錆の発生が認められる。
【０１８７】
（酸性塩水による試験：エッジ部）
塗装鋼板試験片の左右の長辺（すなわち、上バリを有する長辺と下バリを有する長辺）のエッジクリープ幅（フクレの幅）の平均値を求め、以下の基準により評価した。
５：フクレ幅が５ｍｍ未満。
４：フクレ幅が５ｍｍ以上かつ１０ｍｍ未満。
３：フクレ幅が１０ｍｍ以上かつ１５ｍｍ未満。
２：フクレ幅が１５ｍｍ以上かつ２０ｍｍ未満。
１：フクレ幅が２０ｍｍ以上。
【０１８８】
（酸性塩水による試験：クロスカット部）
クロスカット部の腐食状態を０．５ｍｍのカット幅の素地露出部における白錆発生長さ割合、及びクロスカット部の左右のフクレ幅（両側の和）の平均値により、以下の基準により評価した。
５：素地露出部における白錆発生長さ割合２５％未満でかつフクレ幅３ｍｍ未満。
４：素地露出部における白錆発生長さ割合２５％以上かつ５０％未満でかつフクレ幅３ｍｍ未満。
３：素地露出部における白錆発生長さ割合５０％以上かつフクレ幅３ｍｍ未満。
２：素地露出部における白錆発生長さ割合５０％以上かつフクレ幅３ｍｍ以上５ｍｍ未満。
１：素地露出部における白錆発生長さ割合５０％以上かつフクレ幅５ｍｍ以上。
【０１８９】
実施例の結果によると、本発明の防錆塗料組成物は、貯蔵安定性が良好であり、長期に亘り優れた防錆性、優れた耐湿性を示す塗膜を形成できた。その上、酸性環境条件においても、長期に亘り優れた防錆性を示す塗膜を形成できた。このため、例えば、「酸性雨」等に起因し得る錆の発生も抑制できる。また、塗膜の耐湿性が低下することを抑制又は大きく低減でき、その上、塗膜にフクレが生じることも、抑制できた。更に、実施例においては、エッジ部、クロスカット部等においても、塗膜による保護効果を十分に呈することができた。また、実施例では、参考例１のクロムを含む塗料組成物を用いた結果と、同等の防錆性を示すことができ、塗料組成物の貯蔵安定性においては参考例１よりもよい評価が得られた。
【０１９０】
比較例１〜５は、マグネシウム水酸化物のＢＥＴ比表面積及び格子定数が、本発明に係るマグネシウム水酸化物（Ｃ）の範囲外である。このため、形成された塗膜は、十分な防錆性及び耐湿性等を示すことができなかった。
比較例６〜１０はマグネシウム水酸化物（Ｃ）を含まない。このため、塗料組成物の貯蔵安定性、形成された塗膜の防錆性及び耐湿性等の何れかにおいて良好でない結果となった。
例えば、比較例７では、マグネシウム水酸化物（Ｃ）の代わりに、バナジン酸カルシウムを用いている。比較例７の塗料組成物の貯蔵安定性は良好でなく、塗膜の耐久性は酸性塩水を用いた場合にエッジ部やクロスカット部で良好でない。これは、バナジン酸カルシウムは水溶性が高いため、塗料組成物中では水と反応し、その結果貯蔵安定性に影響が生じ、塗膜を形成した場合には塗膜中から溶出しやすく、腐食抑制因子を長期間提供することは困難なためと考えられる。
また、例えば、比較例１０では、マグネシウム水酸化物（Ｃ）の代わりに酸化マグネシウムを用いている。比較例１０の塗料組成物の貯蔵安定性は良好でない。これは、酸化マグネシウムは、マグネシウム水酸化物（Ｃ）と比較して、塗料組成物において分散性に劣るためと考えられる。
【産業上の利用可能性】
【０１９１】
本発明の防錆塗料組成物は、長期に亘り優れた防錆性を示すことができ、更に、優れた耐湿性を示す塗膜を形成できる。
また、本発明に係る塗膜の製造方法であれば、長期に亘り優れた防錆性を示すことができ、更に、優れた耐湿性を示す塗膜を形成できる。
【符号の説明】
【０１９２】
１０  塗装鋼板試験片
１１  塗膜表面
１２  塗膜裏面
２０  上バリの断面
２１  上バリ
３０  下バリの断面
３１  下バリ
４０  クロスカット部
５０  ４Ｔ折り曲げ加工部
【要約】
【課題】優れた耐湿性と、長期に亘り、特に酸性環境条件においても長期に亘り優れた防錆性とを示す塗膜を形成し得る防錆塗料組成物であって、更に、良好な貯蔵安定性を有する防錆塗料組成物を提供すること。
【解決手段】塗膜形成樹脂（Ａ）と、架橋剤（Ｂ）と、マグネシウム水酸化物（Ｃ）とを含み、
前記マグネシウム水酸化物（Ｃ）の吸油量は７０ｇ／１００ｇ以下であり、且つ、ＢＥＴ比表面積は４．０ｍ２／ｇ以下である、
防錆塗料組成物。
【選択図】図１Ａ【図１Ａ】
0006838195.tif 000029
【図１Ｂ】
0006838195.tif 000030